(57)【要約】【課題】正面及び斜めからの観察において同様の色バランスがとれた画像を表示するために用いる光学フィルタ、偏光板、照明装置、および正面及び斜めからの観察において同様の色バランスがとれた画像を表示でき、コントラストの視野角依存性が小さい液晶表示装置を提供する。【解決手段】波長４４０ｎｍの正面方向の透過率ＴFB,N、波長４４０ｎｍの極角６０度方向の透過率の平均値ＴFB,60、波長５３０ｎｍの正面方向の透過率ＴFG,N、波長５３０ｎｍの極角６０度方向の透過率の平均値ＴFG,60、波長６２０ｎｍの正面方向の透過率ＴFR,N、及び波長６２０ｎｍの極角６０度方向の透過率の平均値ＴFR,60、の関係が式〔１〕を満たす、選択反射帯域もしくは選択吸収帯域を有する、光学フィルタ。（ＴFB,60／ＴFB,N）＞（ＴFG,60／ＴFG,N）≒（ＴFR,60／ＴFR,N）        〔１〕【選択図】図３
2008134579.tif 000002
【特許請求の範囲】
【請求項１】
波長４４０ｎｍの正面方向の透過率ＴFB,N、波長４４０ｎｍの極角６０度方向の透過率の平均値ＴFB,60、波長５３０ｎｍの正面方向の透過率ＴFG,N、波長５３０ｎｍの極角６０度方向の透過率の平均値ＴFG,60、波長６２０ｎｍの正面方向の透過率ＴFR,N、及び波長６２０ｎｍの極角６０度方向の透過率の平均値ＴFR,60が式〔１〕の関係を満たす、選択反射帯域もしくは選択吸収帯域を有する、光学フィルタ。
（ＴFB,60／ＴFB,N）＞（ＴFG,60／ＴFG,N）≒（ＴFR,60／ＴFR,N）        式〔１〕
【請求項２】
正面方向において、波長３５０ｎｍ〜５００ｎｍの範囲に選択反射帯域もしくは選択吸収帯域を有する、請求項１に記載の光学フィルタ。
【請求項３】
極角６０度方向において、波長４５０ｎｍ〜７００ｎｍの範囲に少なくとも１つの選択反射帯域もしくは選択吸収帯域を有する、請求項１に記載の光学フィルタ。
【請求項４】
請求項１〜３のいずれかに記載の光学フィルタと、光源とを備える、照明装置。
【請求項５】
前記光源が、波長６２０ｎｍ〜６８０ｎｍの範囲に発光強度のピークを有する、請求項４に記載の照明装置。
【請求項６】
請求項４又は５に記載の照明装置と液晶パネルとを備える、液晶表示装置。
【請求項７】
出射側偏光子と該出射側偏光子の両面に積層された保護フィルムとを含んでなる出射側偏光板、
ヴァーティカルアライメントモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間および／または前記入射側偏光子と前記液晶セルとの間に１枚または２枚の二軸性光学異方板を備え、
さらに、前記入射側偏光子と前記光源との間に、請求項１〜３のいずれかに記載の光学フィルタを備え、
前記二軸性光学異方板は、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たし、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【請求項８】
出射側偏光子と該出射側偏光子の両面に積層された保護フィルムとを含んでなる出射側偏光板、
インプレーンスイッチングモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間および／または前記入射側偏光子と前記液晶セルとの間に１枚または２枚の二軸性光学異方板を備え、
さらに、前記入射側偏光子と前記光源との間に、請求項１〜３のいずれかに記載の光学フィルタを備え、
前記二軸性光学異方板は、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たし、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【請求項９】
出射側偏光子と該出射側偏光子の両面に積層された保護フィルムとを含んでなる出射側偏光板、
インプレーンスイッチングモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間または前記入射側偏光子と前記液晶セルとの間に光学異方部材を備え、
さらに、前記入射側偏光子と前記光源との間に請求項１〜３のいずれかに記載の光学フィルタを備え、
前記光学異方部材は、ｎz≧ｎx＞ｎyの関係を満たす１枚の第１光学異方板、および、ｎx＞ｎy≧ｎzの関係を満たす１枚の第２光学異方板からなり、
前記出射側偏光板における前記液晶セルに近い側の保護フィルム、電圧無印加状態の前記液晶セル、前記入射側偏光板における前記液晶セルに近い側の保護フィルム、及び前記光学異方部材を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【請求項１０】
偏光子と、該偏光子の両面に積層された保護フィルムとからなり、
波長４４０ｎｍの正面方向の透過率ＴPB,N、波長４４０ｎｍの極角６０度方向の透過率の平均値ＴPB,60、波長５３０ｎｍの正面方向の透過率ＴPG,N、波長５３０ｎｍの極角６０度方向の透過率の平均値ＴPG,60、波長６２０ｎｍの正面方向の透過率ＴPR,N、及び波長６２０ｎｍの極角６０度方向の透過率の平均値ＴPR,60、式〔２〕の関係を満たす、選択反射帯域もしくは選択吸収帯域を有する、偏光板。
（ＴPB,60／ＴPB,N）＞（ＴPG,60／ＴPG,N）≒（ＴPR,60／ＴPR,N）        式〔２〕
【請求項１１】
偏光子と、該偏光子の両面に積層された保護フィルムとからなり、光源とともに用いられた際に、前記保護フィルムのうち光源に近い側の保護フィルムが、請求項１〜３のいずれかに記載の光学フィルタである、偏光板。
【請求項１２】
偏光子と、該偏光子の両面に積層された保護フィルムとからなり、光源とともに用いられた際に、前記保護フィルムのうち光源に近い側の保護フィルムが、光学フィルムと請求項１〜３のいずれかに記載の光学フィルタとの積層体である、偏光板。
【請求項１３】
前記保護フィルムの少なくとも一方が光学的異方性を有する請求項１０〜１２のいずれかに記載の偏光板。
【請求項１４】
請求項１０〜１３のいずれかに記載の偏光板を備えた液晶パネル。
【請求項１５】
請求項１４に記載の液晶パネルを備えた液晶表示装置。
【請求項１６】
出射側偏光子と該出射側偏光子の両面に積層された保護フィルムとを含んでなる出射側偏光板、
ヴァーティカルアライメントモードの液晶セル、
請求項１０〜１２のいずれかに記載の偏光板からなる入射側偏光板、
及び光源をこの順に備える液晶表示装置であって、
さらに、出射側偏光子と液晶セルとの間および／または入射側偏光子と液晶セルとの間に、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備え、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【請求項１７】
出射側偏光子と該出射側偏光子の両面に積層された保護フィルムとを含んでなる出射側偏光板、
インプレーンスイッチングモードの液晶セル、
請求項１０〜１２のいずれかに記載の偏光板からなる入射側偏光板、
及び光源をこの順に備える液晶表示装置であって、
さらに、前記出射側偏光子と前記液晶セルとの間および／または前記入射側偏光子と前記液晶セルとの間に、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備え、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【請求項１８】
出射側偏光子と該出射側偏光子の両面に積層された保護フィルムとを含んでなる出射側偏光板、
インプレーンスイッチングモードの液晶セル、
請求項１０〜１２のいずれかに記載の偏光板からなる入射側偏光板、
及び光源をこの順に備える液晶表示装置であって、
さらに、前記出射側偏光子と前記液晶セルとの間または前記入射側偏光子と前記液晶セルとの間に、ｎz≧ｎx＞ｎyの関係を満たす１枚の第一光学異方板と、ｎx＞ｎy≧ｎzの関係を満たす１枚の第二光学異方板とを重層または積層して備え、
前記出射側偏光板における前記液晶セルに近い側の保護フィルム、電圧無印加状態の前記液晶セル、前記入射側偏光板における前記液晶セルに近い側の保護フィルム、及び前記光学異方部材を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【発明の詳細な説明】
【技術分野】
【０００１】
本発明は、光学フィルタ、偏光板、照明装置、および液晶表示装置に関する。具体的には、本発明は、正面及び斜めからの観察において同様の色バランスがとれた画像を表示するために用いる光学フィルタ、偏光板、照明装置、および正面及び斜めからの観察において同様の色バランスがとれた画像を表示でき、コントラストの視野角依存性が小さい液晶表示装置に関する。
【背景技術】
【０００２】
液晶表示装置は、光源と、二枚の二色性偏光子と、この二色性偏光子に挟まれて配置された液晶セルとを含むものである。冷陰極管、熱陰極管、ＬＥＤ（発光ダイオード）、ＥＬ（エレクトロルミネセンス）などの光源からの光は、青色光（波長４１０〜４７０ｎｍ）、緑色光（波長５２０〜５８０ｎｍ）、及び赤色光（波長６００〜６６０ｎｍ）等がバランスされ白色発光する。該光は一枚目の二色性偏光子で直線偏光に変換される。該直線偏光は、液晶セルにおける電圧印加又は電圧無印加の違いによって、位相がそのまま又は反転された直線偏光に変換される。一枚目の二色性偏光子の偏光透過軸と二枚目の二色性偏光子（検光子ともいう。）の偏光透過軸が直角の場合、液晶セルで位相が反転された直線偏光は、二枚目の二色性偏光子を透過し、位相がそのままの直線偏光は二枚目の二色性偏光子を通過できない構成となる。
【０００３】
一般に液晶セルは、極角０度で入射する光に対して位相を反転できる（すなわち、位相を二分の一波長遅らせる）ものであっても、斜めから入射する光に対しては、位相の遅延を完全に反転できず、歪みを生じることがある。この歪みの度合いは波長によって異なる。その結果、正面から観察したときのカラー画像の色合いと、斜めから観察したときのカラー画像の色合いが異なるようになる。例えば、ヴァーティカルアライメントモード（以下、「ＶＡモード」ということがある）の液晶パネルでは、白色光を斜めに透過させたときの色座標（ｘ、ｙ）が、白色光を極角０度で透過させたときの色座標（ｘN，ｙN）に比べ、共に大きくなる。すなわち、ＶＡモードの液晶パネルでは、斜めに光が透過すると赤みを帯びた黄色にカラーシフトする。
【０００４】
この観察角度による色合いの相違を解消するために、特許文献１では、垂直入射光に対して波長λ1〜λ2（λ1＜λ2）に選択反射帯域を有するコレステリック液晶層からなり、組み合されて使用される光源の発光スペクトルの極大波長λ0に対してλ0＜λ1を満たすコリメータをバックライトシステムに配置することが提案されている。特許文献１に記載のコリメータは、様々な角度で進む光を、垂直方向に進む光だけに揃える機能を有するものである。従って、斜めから入射する光線はこのコリメータによって反射され透過しない。
【特許文献１】特開２００２−１６９０２６号公報（米国公開公報２００２／００３６７３５）
【０００５】
また特許文献２では、法線方向の可視光領域の入射光に対しては透過特性を有し、赤外域に反射波長帯域を有し、法線方向に対する角度（極角）が大きくなるにしたがい、反射波長帯域が短波長側に変化する赤外反射層（Ｂ）を照明装置に配置することが提案されている。特許文献２には赤外反射層（Ｂ）として、極角４５度の波長７１０ｎｍ、６４０ｎｍ又は６１０ｎｍの光の透過率が１０％以下となるものが開示されている。従って、斜めから入射する赤色光は赤外反射層（Ｂ）によってほぼ完全に反射又は吸収されてしまう。
【特許文献２】特開２００４−３０９６１８号公報
【０００６】
液晶表示装置は、その液晶セル中の液晶の駆動方式の違いによって種々の表示モードに分別される。中でも、ＶＡモードの液晶表示装置及びインプレーンスイッチングモード（以下、「ＩＰＳモード」ということがある。）の液晶表示装置は、大型ディスプレイ用途で現在主流となっている。大型ディスプレイでは、正面から観察したときのカラー画像の色合いと、斜めから観察したときのカラー画像の色合いとの差が小さいことが特に求められる。
【発明の開示】
【発明が解決しようとする課題】
【０００７】
本発明の目的は、正面及び斜めからの観察において同様の色バランスがとれた画像を表示するために用いる光学フィルタ、照明装置、および正面及び斜めからの観察において同様の色バランスがとれた画像を表示でき、且つコントラストの視野角依存性が小さい液晶表示装置を提供することにある。
【課題を解決するための手段】
【０００８】
本発明者らは、上記特許文献に開示されている液晶表示装置を正面から観察した場合には、青色、緑色及び赤色が良くバランスした画像が得られるが、斜めから観察した場合には、青緑色を帯びた画像になってしまうことに気付いた。
【０００９】
そこで、本発明者らは、青色光、緑色光、および赤色光の各波長領域にそれぞれ発光強度のピークを示す波長を有する光源と液晶パネルとの間に、正面方向からの青色光のピーク波長に対してだけ選択反射若しくは選択吸収を若干示し、正面方向からの緑色光のピーク波長及び赤色光のピーク波長に対して選択反射若しくは選択吸収を示さず、斜め方向からの青色光ピーク波長、緑色光のピーク波長及び赤色光のピーク波長に対して選択反射若しくは選択吸収を示さない光学フィルタを備えることによって、正面及び斜めからの観察において同様の色バランスがとれた画像を表示できることを見出した。
【００１０】
また、本発明者らは、青色光、緑色光、および赤色光の各波長領域にそれぞれ発光強度のピークを示す波長を有する光源と液晶パネルとの間に、正面方向からの青色光のピーク波長、緑色光のピーク波長及び赤色光のピーク波長に対して選択反射若しくは選択吸収を示さず、斜め方向からの緑色光のピーク波長及び赤色光のピーク波長に対して選択反射若しくは選択吸収を若干示す光学フィルタを液晶パネルのバックライト側に備えることによって、正面及び斜めからの観察において同様の色バランスがとれた画像を表示できることを見出した。
これらの知見に基づいて、本発明者らはさらに検討を加え、本発明を完成するに至った。
【００１１】
かくして本発明は、以下の形態を含む。
（１）  波長４４０ｎｍの正面方向の透過率ＴFB,N、波長４４０ｎｍの極角６０度方向の透過率の平均値ＴFB,60、波長５３０ｎｍの正面方向の透過率ＴFG,N、波長５３０ｎｍの極角６０度方向の透過率の平均値ＴFG,60、波長６２０ｎｍの正面方向の透過率ＴFR,N、及び波長６２０ｎｍの極角６０度方向の透過率の平均値ＴFR,60が式〔１〕の関係を満たす、選択反射帯域もしくは選択吸収帯域を有する、光学フィルタ。
（ＴFB,60／ＴFB,N）＞（ＴFG,60／ＴFG,N）≒（ＴFR,60／ＴFR,N）        式〔１〕
（２）  正面方向において、波長３５０ｎｍ〜５００ｎｍの範囲に選択反射帯域もしくは選択吸収帯域を有する、前記の光学フィルタ。
（３）  極角６０度方向において、波長４５０ｎｍ〜７００ｎｍの範囲に少なくとも１つの選択反射帯域もしくは選択吸収帯域を有する、前記の光学フィルタ。
（４）  前記の光学フィルタと、光源とを備える、照明装置。
（５）  前記光源が、波長６２０ｎｍ〜６８０ｎｍの範囲に発光強度のピークを有する、前記の照明装置。
（６）  前記の照明装置と液晶パネルとを備える、液晶表示装置。
【００１２】
（７）  出射側偏光子と該出射側偏光子の両面に積層された保護フィルムとを含んでなる出射側偏光板、
ヴァーティカルアライメントモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間および／または前記入射側偏光子と前記液晶セルとの間に１枚または２枚の二軸性光学異方板を備え、
さらに、前記入射側偏光子と前記光源との間に、前記の光学フィルタを備え、
前記二軸性光学異方板は、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たし、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【００１３】
（８）  出射側偏光子と該出射側偏光子の両面に積層された保護フィルムとを含んでなる出射側偏光板、
インプレーンスイッチングモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間および／または前記入射側偏光子と前記液晶セルとの間に１枚または２枚の二軸性光学異方板を備え、
さらに、前記入射側偏光子と前記光源との間に、前記の光学フィルタを備え、
前記二軸性光学異方板は、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たし、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【００１４】
（９）  出射側偏光子と該出射側偏光子の両面に積層された保護フィルムとを含んでなる出射側偏光板、
インプレーンスイッチングモードの液晶セル、
入射側偏光子と該入射側偏光子の両面に積層された保護フィルムとを含んでなる入射側偏光板、及び
光源をこの順に備える液晶表示装置であって、
さらに、前記出射側偏光子と前記液晶セルとの間または前記入射側偏光子と前記液晶セルとの間に光学異方部材を備え、
さらに、前記入射側偏光子と前記光源との間に、前記の光学フィルタを備え、
前記光学異方部材は、ｎz≧ｎx＞ｎyの関係を満たす１枚の第１光学異方板、および、ｎx＞ｎy≧ｎzの関係を満たす１枚の第２光学異方板からなり、
前記出射側偏光板における前記液晶セルに近い側の保護フィルム、電圧無印加状態の前記液晶セル、前記入射側偏光板における前記液晶セルに近い側の保護フィルム、及び前記光学異方部材を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【００１５】
（１０）  偏光子と、該偏光子の両面に積層された保護フィルムとからなり、
波長４４０ｎｍの正面方向の透過率ＴPB,N、波長４４０ｎｍの極角６０度方向の透過率の平均値ＴPB,60、波長５３０ｎｍの正面方向の透過率ＴPG,N、波長５３０ｎｍの極角６０度方向の透過率の平均値ＴPG,60、波長６２０ｎｍの正面方向の透過率ＴPR,N、及び波長６２０ｎｍの極角６０度方向の透過率の平均値ＴPR,60が式〔２〕の関係を満たす、選択反射帯域もしくは選択吸収帯域を有する、偏光板。
（ＴPB,60／ＴPB,N）＞（ＴPG,60／ＴPG,N）≒（ＴPR,60／ＴPR,N）        式〔２〕
（１１）  偏光子と、該偏光子の両面に積層された保護フィルムとからなり、光源とともに用いられた際に、前記保護フィルムのうち光源に近い側の保護フィルムが、前記の光学フィルタである、偏光板。
（１２）  偏光子と、該偏光子の両面に積層された保護フィルムとからなり、光源とともに用いられた際に、前記保護フィルムのうち光源に近い側の保護フィルムが、光学フィルムと前記の光学フィルタとの積層体である、偏光板。
（１３）  前記保護フィルムの少なくとも一方が光学的異方性を有する前記の偏光板。
（１４）  前記の偏光板を備えた液晶パネル。
（１５）  前記の液晶パネルを備えた液晶表示装置。
【００１６】
（１６）  出射側偏光子と該出射側偏光子の両面に積層された保護フィルムとを含んでなる出射側偏光板、
ヴァーティカルアライメントモードの液晶セル、
前記の偏光板からなる入射側偏光板、
及び光源をこの順に備える液晶表示装置であって、
さらに、出射側偏光子と液晶セルとの間および／または入射側偏光子と液晶セルとの間に、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備え、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【００１７】
（１７）  出射側偏光子と該出射側偏光子の両面に積層された保護フィルムとを含んでなる出射側偏光板、
インプレーンスイッチングモードの液晶セル、
前記の偏光板からなる入射側偏光板、
及び光源をこの順に備える液晶表示装置であって、
さらに、前記出射側偏光子と前記液晶セルとの間および／または前記入射側偏光子と前記液晶セルとの間に、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備え、
前記出射側偏光板における前記液晶セルに近い側の保護フィルム、電圧無印加状態の前記液晶セル、前記入射側偏光板における前記液晶セルに近い側の保護フィルム、及びすべての前記二軸性光学異方板を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【００１８】
（１８）  出射側偏光子と該出射側偏光子の両面に積層された保護フィルムとを含んでなる出射側偏光板、
インプレーンスイッチングモードの液晶セル、
前記の偏光板からなる入射側偏光板、
及び光源をこの順に備える液晶表示装置であって、
さらに、前記出射側偏光子と前記液晶セルとの間または前記入射側偏光子と前記液晶セルとの間に、ｎz≧ｎx＞ｎyの関係を満たす１枚の第一光学異方板と、ｎx＞ｎy≧ｎzの関係を満たす１枚の第二光学異方板とを重層または積層して備え、
前記出射側偏光板における前記液晶セルに近い側の保護フィルム、電圧無印加状態の前記液晶セル、前記入射側偏光板における前記液晶セルに近い側の保護フィルム、及び前記光学異方部材を仮に積層体にしたときに、該積層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす、
液晶表示装置。
【発明の効果】
【００１９】
従来の液晶表示装置では、斜めから観察したときに、黄色みを帯びることが多かった。それは、正面から観察したときの青色、緑色及び赤色の光量バランスに対して、斜めから観察したときの赤色及び緑色の光量が青色の光量に比べ相対的に高くなるからである。一方、特許文献１及び２のように斜めから入射する波長７１０ｎｍ、６４０ｎｍ又は６１０ｎｍの光の透過率を１０％以下にしてしまうと、正面から観察したときの青色、緑色及び赤色の光量バランスに対して、斜めから観察したときの赤色の光量が青色及び緑色の光量に比べ相対的に低くなりすぎてしまう。その結果、斜めから液晶表示装置を観察したときに、青緑色を帯びたり、暗くなったりする傾向にあった。
【００２０】
本発明の光学フィルタ及び偏光板は、極角０度（正面方向）において青色光が緑色光及び赤色光に比べて相対的に透過し難くなっている。そして、斜め方向（例えば極角６０度）においては、青色光、緑色光及び赤色光がほぼ同程度に透過するようになっている。また、本発明の光学フィルタ及び偏光板は、極角０度（正面方向）において青色光、緑色光及び赤色光がほぼ同程度に透過し、斜め方向（例えば極角６０度）においては緑色光及び赤色光が青色光に比べ相対的に透過し難くなっている。このような透過特性を持つ本発明の光学フィルタ及び偏光板は、白色光を斜めに透過させたときの色座標（ｘ、ｙ）のいずれかが、白色光を極角０度で透過させたときの色座標（ｘN，ｙN）に比べ、小さくなる。この光学フィルタまたは偏光板と、液晶セルとを組み合わせると、観察角度による色座標のシフトが打ち消しあうので、斜めから観察したときの青色、緑色及び赤色の色バランスが、正面から観察したときの青色、緑色及び赤色のバランスと同様のバランスに調整できる。その結果、斜めから観察したときに、黄色みを帯びたり、青みを帯びたりすることがなくなり、色再現範囲を広くできる。
【００２１】
本発明の液晶表示装置は、その表示画面を斜めから観察したときの青色、緑色、及び赤色の色バランスが、正面から観察したときの青色、緑色、及び赤色のバランスと同様のバランスになり、斜めから観察したときに、赤みを帯びたり、青みを帯びたりすることがなくなり、表示画像の色再現範囲が広い。また、コントラストの視野角依存性が小さい。
【図面の簡単な説明】
【００２２】
【図１】光源（四波長冷陰極管）の発光スペクトルの一例を示す図。
【図２】別の光源（ＲＧＢ発光ダイオード）の発光スペクトルの一例を示す図。
【図３】第一実施形態の光学フィルタの透過率の波長分布の一例を示す図。
【図４】比較例１の等方性フィルムと液晶パネルを透過した光の色度座標（ｘ、ｙ）を示す図である。
【図５】比較例１の等方性フィルムと液晶パネルを透過した光の正面方向色度座標と斜め方向色度座標との間の直線距離Δｘｙの分布を示す図である。
【図６】実施例１の光学フィルタと液晶パネルを透過した光の色度座標（ｘ、ｙ）を示す図である。
【図７】実施例１の光学フィルタと液晶パネルを透過した光の正面方向色度座標と斜め方向色度座標との間の直線距離Δｘｙの分布を示す図である。
【図８】実施例２の光学フィルタと液晶パネルを透過した光の色度座標（ｘ、ｙ）を示す図である。
【図９】実施例２の光学フィルタと液晶パネルを透過した光の正面方向色度座標と斜め方向色度座標との間の直線距離Δｘｙの分布を示す図である。
【図１０】レターデーションＲ40の測定方法を説明するための図である。
【図１１】実施例３の液晶表示装置の構成を示す図である。
【図１２】実施例４の液晶表示装置の構成を示す図である。
【図１３】比較例２の液晶表示装置の構成を示す図である。
【図１４】実施例５の液晶表示装置の構成を示す図である。
【図１５】実施例６の液晶表示装置の構成を示す図である。
【図１６】比較例３の液晶表示装置の構成を示す図である。
【図１７】実施例７の液晶表示装置の構成を示す図である。
【符号の説明】
【００２３】
Ｎ：正面方向の透過率の波長分布
Ａ：斜め方向の透過率の波長分布
Ｆ：トリアセチルセルロースフィルム
３ａ、４ａ、５ａ、６ａ、７ａ：出射側偏光子
３ｂ、４ｂ、５ｂ、６ｂ、７ｂ：入射側偏光子
３Ａ，４Ａ、５Ａ、６Ａ、７Ａ：出射側偏光板
３Ｂ、４Ｂ、３Ｃ、５Ｂ、６Ｂ、５Ｃ、７Ｂ：入射側偏光板
２Ａ、２Ｂ、２ｂ１、２ｂ２、２Ｃ、２Ｄ、２Ｅ、２Ｆ：二軸性光学異方板
２Ｇ：一軸性光学異方板
３、４、５、６、７：光学積層板
Ｂ：光学フィルタＢ
Ｌ：光源
ＶＡＣ：ＶＡモード液晶セル
ＩＰＳＣ：ＩＰＳモード液晶セル
Ｚ：等方性のフィルム
【発明を実施するための最良の形態】
【００２４】
〔光学フィルタ〕
本発明の光学フィルタは、波長４４０ｎｍの正面方向の透過率ＴFB,N、波長４４０ｎｍの極角６０度方向の透過率の平均値ＴFB,60、波長５３０ｎｍの正面方向の透過率ＴFG,N、波長５３０ｎｍの極角６０度方向の透過率の平均値ＴFG,60、波長６２０ｎｍの正面方向の透過率ＴFR,N、及び波長６２０ｎｍの極角６０度方向の透過率の平均値ＴFR,60、の関係が式〔１〕を満たす、選択反射帯域もしくは選択吸収帯域を有する。
（ＴFB,60／ＴFB,N）＞（ＴFG,60／ＴFG,N）≒（ＴFR,60／ＴFR,N）        式〔１〕
【００２５】
選択反射帯域若しくは選択吸収帯域は、特定波長域において透過率が他の部分よりも小さくなっている帯域である。より詳細には、選択反射帯域若しくは選択吸収帯域は、光学フィルタ表面の界面反射による透過率低下の他に、光学フィルタの内部構造により、さらにその透過率が５％以上下回る特性を有する帯域のことである。界面反射を除いて、選択反射特性もしくは選択吸収特性を測定するには、例えば、光学フィルタの平均屈折率に近い液体媒質中に、当該光学フィルタを配置して測定用光ビームを入射させて分光透過光強度（強度Ｐとする）を測定し、さらに、同様にして媒質のみでの分光透過強度（強度Ｑとする）を測定し、強度Ｐを強度Ｑで除することで求めることができる。
【００２６】
図３の実線Ｎは極角０度における透過率の波長依存性を示すものである。選択反射帯域若しくは選択吸収帯域は、実線Ｎのように、特定波長域において透過率が他の部分よりも小さくなっている部分である。図３では選択反射帯域若しくは選択吸収帯域は放物線のような緩やかな谷を成していているが、矩形又は台形の谷を成していてもよい。
この選択反射帯域若しくは選択吸収帯域は、極角によって、波長範囲が変化する。図３の破線Ａは斜め方向から観察したときの透過率である。斜め方向から観察すると正面方向から観察したときにくらべて短波長側に選択反射帯域若しくは選択吸収帯域がシフトする。
本発明の光学フィルタは、この現象を利用して、正面方向と斜め方向の透過率を前記のように波長ごとに変えたものである。
【００２７】
本発明の光学フィルタは、式〔１〕を満たす選択反射帯域又は選択吸収帯域を有するものであればよい。（ＴFG,60／ＴFG,N）の値と（ＴFR,60／ＴFR,N）の値はほぼ等しい値となる必要がある。（ＴFG,60／ＴFG,N）の値を基準にして、（ＴFR,60／ＴFR,N）の値が、通常５％以内、好ましくは３％以内である。（ＴFB,60／ＴFB,N）の値は（ＴFG,60／ＴFG,N）の値よりも大きいことが必要である。（ＴFG,60／ＴFG,N）の値または（ＴFR,60／ＴFR,N）の値を基準にして、（ＴFB,60／ＴFB,N）の値が、通常１０％以上、好ましくは２０％以上大きくなっている。
【００２８】
このような選択反射帯域又は選択吸収帯域を有するものとして少なくとも二つの実施形態が挙げられる。第一の実施形態は、極角０度（正面方向）において青色光が緑色光及び赤色光に比べて相対的に透過し難くなっており、極角６０度において青色光、緑色光及び赤色光がほぼ同程度に透過するようになっているものであり、第二の実施形態は、極角０度（正面方向）において青色光、緑色光及び赤色光がほぼ同程度に透過し、極角６０度において緑色光及び赤色光が青色光に比べ相対的に透過し難くなっているものである。
【００２９】
（光学フィルタの第一実施形態）
第一実施形態の光学フィルタは、極角０度（正面方向）において青色光が緑色光及び赤色光に比べて相対的に透過し難くなっており、極角６０度において青色光、緑色光及び赤色光がほぼ同程度に透過するようになっているものである。
すなわち、第一実施形態の光学フィルタは、正面方向から観察したときに青色光の波長域に選択反射帯域又は選択吸収帯域を有し、この選択反射帯域又は選択吸収帯域が極角６０度で観察したときに波長域が短波長側にシフトして青色光の透過率が緑色光及び赤色光の透過率とほぼ同じになるものである。
【００３０】
なお、液晶表示装置等に使用される光源は図１又は図２に示すように青色光４１０〜４７０ｎｍの波長範囲、緑色光５２０〜５８０ｎｍの波長範囲、赤色光６００〜６６０ｎｍの波長範囲にそれぞれ発光強度のピークを有する。図１は４波長ＣＣＦＬ（冷陰極管）の発光スペクトルを示すものであり、図２はＲＧＢ発光ダイオード（ＬＥＤ）の発光スペクトルを示すものである。
【００３１】
第一実施形態の光学フィルタは、正面方向からの観察において、好ましくは波長３５０ｎｍ〜５００ｎｍ、より好ましくは波長４１０〜４７０ｎｍの範囲全体に選択反射帯域又は選択吸収帯域を有するようにしてもよいし、上記波長範囲の一部の範囲だけに選択反射帯域又は選択吸収帯域を有するようにしてもよい。
この際、光源の発光強度のピークを示す波長が選択反射帯域又は選択吸収帯域に含まれることが好ましい。
【００３２】
第一実施形態の光学フィルタは、波長４４０ｎｍの正面方向の透過率ＴFB,Nが、通常５０〜８０％、好ましくは６０〜７０％であり、波長４４０ｎｍの極角６０度方向の透過率の平均値ＴFB,60が、通常８０％以上であり、波長５３０ｎｍの正面方向の透過率ＴFG,Nが、通常８０％以上であり、波長５３０ｎｍの極角６０度方向の透過率の平均値ＴFG,60が、通常８０％以上であり、波長６２０ｎｍの正面方向の透過率ＴFR,Nが、通常８０％以上であり、波長６２０ｎｍの極角６０度方向の透過率の平均値ＴFR,60が、通常８０％以上である。
【００３３】
（光学フィルタの第二実施形態）
第二実施形態の光学フィルタは、極角０度（正面方向）において青色光、緑色光及び赤色光がほぼ同程度に透過し、極角６０度において緑色光及び赤色光が青色光に比べ相対的に透過し難くなっているものである。
すなわち、第二実施形態の光学フィルタは、極角６０度の方向から観察したときに緑色光及び赤色光の波長域にそれぞれ選択反射帯域又は選択吸収帯域を有し、この選択反射帯域又は選択吸収帯域が極角０度で観察したときに波長域が長波長側にシフトして緑色光及び赤色光の透過率が青色光の透過率とほぼ同じになるものである。
【００３４】
なお、液晶表示装置等に使用される光源は図１又は図２に示すように青色光４１０〜４７０ｎｍの波長範囲、緑色光５２０〜５８０ｎｍの波長範囲、赤色光６００〜６６０ｎｍの波長範囲にそれぞれ発光強度のピークを有する。
【００３５】
第二実施形態の光学フィルタは、極角６０度の方向からの観察において、緑色光〜赤色光の波長域の全体（波長４５０〜７００ｎｍ）にわたって選択反射帯域又は選択吸収帯域を有するようにしてもよいが、緑色光波長域及び赤色光波長域それぞれの発光強度のピークを示す波長に対応した波長域にそれぞれ選択反射帯域又は選択吸収帯域を有するようにする方が好ましい。
また正面方向において、波長５２０ｎｍ〜６００ｎｍおよび波長６２０ｎｍ〜９００ｎｍの範囲にそれぞれ選択反射帯域もしくは選択吸収帯域を有するものであることが好ましい。
【００３６】
第二実施形態の光学フィルタは、波長４４０ｎｍの正面方向の透過率ＴFB,Nが、通常８０％以上であり、波長４４０ｎｍの極角６０度方向の透過率の平均値ＴFB,60が、通常８０％以上であり、波長５３０ｎｍの正面方向の透過率ＴFG,Nが、通常８０％以上であり、波長５３０ｎｍの極角６０度方向の透過率の平均値ＴFG,60が、通常５０〜８０％、好ましくは６０〜７０％であり、波長６２０ｎｍの正面方向の透過率ＴFR,Nが、通常８０％以上であり、波長６２０ｎｍの極角６０度方向の透過率の平均値ＴFR,60が、通常５０〜８０％、好ましくは６０〜７０％である。
【００３７】
本発明の光学フィルタは、前記のように極角の角度に応じて透過率の特性が変化するものであれば、その構造によって制限されない。本発明の光学フィルタとしては光の干渉を利用したものが挙げられる。例えば、屈折率の異なる無機酸化物を交互に蒸着した多層薄膜（例えば、コールドフィルターなど）；屈折率の異なる樹脂の薄膜を積層した薄膜；屈折率の異なる樹脂の多層膜を２軸延伸して得られるフィルム；誘電体多層膜；屈折率の異なる２種の樹脂膜を１軸延伸して得られるフィルム、またさらにそれを直交させて積層したもの；コレステリック規則性を持つ樹脂層を含む円偏光反射板の選択反射帯域を青色光域としたもの；前記円偏光反射板の右捻れ品と左捻れ品を積層したもの；同一捻れ方向のコレステリック規則性を持つ樹脂層を含む円偏光反射板２枚を１／２波長板を介して積層したもの；グリッド偏光子などが挙げられる。
【００３８】
これらのうち、コレステリック規則性を持つ樹脂層（以後、コレステリック樹脂層ということがある。）を含む円偏光反射板は、選択反射帯域の調整が比較的容易である。そこで、コレステリック規則性を持つ樹脂層を含む円偏光反射板を用いた光学フィルタを例示して本発明の光学フィルタを具体的に説明する。
【００３９】
円偏光反射板は、シート状の透明基材に、配向膜を形成し、さらにその上にコレステリック規則性を持つ樹脂層を形成することによって得ることができる。
【００４０】
（透明基材）
透明基材は、光学的に透明な基材であれば特に限定されない。かかる透明基材としては、透明樹脂フィルム、ガラス基板等が挙げられる。製造効率の観点から、長尺の透明樹脂フィルムが透明基材として好ましい。透明樹脂フィルムは、単層のフィルムであっても、多層フィルム（積層体）であってもよいが、１ｍｍ厚での全光線透過率が８０％以上のものが好ましい。
【００４１】
透明樹脂フィルムの樹脂材料としては、脂環式構造含有重合体樹脂、ポリエチレンやポリプロピレン等の鎖状オレフィン重合体、トリアセチルセルロース、ポリビニルアルコール、ポリイミド、ポリアリレート、ポリエステル、ポリカーボネート、ポリスルホン、ポリエーテルスルホン、アモルファスポリオレフィン、変性アクリルポリマー、エポキシ樹脂等が挙げられる。これらは１種単独で、あるいは２種以上を組み合わせて用いることができる。これらの中でも、脂環式構造含有重合体樹脂又は鎖状オレフィン重合体が好ましく、透明性、低吸湿性、寸法安定性、軽量性等の観点から、脂環式構造含有重合体樹脂がより好ましい。
【００４２】
脂環式構造含有重合体樹脂としては、（１）ノルボルネン系重合体、（２）単環の環状オレフィン系重合体、（３）環状共役ジエン系重合体、（４）ビニル脂環式炭化水素重合体、及びこれらの水素添加物などが挙げられる。これらの中でも、透明性や成形性の観点から、ノルボルネン系重合体が好ましい。
【００４３】
ノルボルネン系重合体としては、例えば、ノルボルネン系モノマーの開環重合体、ノルボルネン系モノマーと開環共重合可能なその他のモノマーとの開環共重合体、及びそれらの水素添加物；ノルボルネン系モノマーの付加重合体、ノルボルネン系モノマーと共重合可能なその他のモノマーとの付加共重合体、及びそれらの水素添加物などが挙げられる。これらの中でも、透明性の観点から、ノルボルネン系モノマーの開環重合体水素添加物が最も好ましい。上記の脂環式構造を有する重合体は、例えば特開２００２−３２１３０２号公報等に開示されている公知の重合体から選ばれる。
【００４４】
本発明に好適な透明樹脂フィルムの樹脂材料は、そのガラス転移温度が、好ましくは８０℃以上、より好ましくは１００〜２５０℃の範囲である。ガラス転移温度がこのような範囲にある樹脂材料からなる透明樹脂フィルムは、高温下での使用における変形や応力が生じることがなく耐久性に優れる。
【００４５】
本発明に好適な透明樹脂フィルムの樹脂材料の分子量は、溶媒としてシクロヘキサン（重合体樹脂が溶解しない場合にはトルエン）を用いたゲル・パーミエーション・クロマトグラフィー（以下、「ＧＰＣ」と略す。）で測定した標準ポリイソプレン換算（溶媒がトルエンのときは、ポリスチレン換算）の重量平均分子量（Ｍｗ）で、通常１０，０００〜１００，０００、好ましくは２５，０００〜８０，０００、より好ましくは２５，０００〜５０，０００である。重量平均分子量がこのような範囲にあるときに、フィルムの機械的強度及び成形加工性が高度にバランスされ好適である。
【００４６】
本発明に好適な透明樹脂フィルムの樹脂材料の分子量分布（重量平均分子量（Ｍｗ）／数平均分子量（Ｍｎ））は特に制限されないが、通常１．０〜１０．０、好ましくは１．０〜４．０、より好ましくは１．２〜３．５の範囲である。
【００４７】
本発明に好適な透明樹脂フィルムの樹脂材料は、その分子量２，０００以下の樹脂成分（すなわち、オリゴマー成分）の含有量が、好ましくは５重量％以下、より好ましくは３重量％以下、さらに好ましくは２重量％以下である。オリゴマー成分の量が多いと、表面に微細な凸部が発生したり、厚さムラを生じたりして面精度が悪くなる。オリゴマー成分の量を低減するためには、重合触媒や水素化触媒の選択、重合反応や水素化反応等の条件、樹脂を成形用材料としてペレット化する工程における温度条件、等を最適化すればよい。オリゴマーの成分量は、シクロヘキサン（樹脂材料が溶解しない場合はトルエン）を用いるＧＰＣによって測定することができる。
【００４８】
本発明に用いる透明基材の厚さは特に制限されないが、材料コストや薄型・軽量化の観点から、その厚さは、通常１〜１０００μｍ、好ましくは５〜３００μｍ、より好ましくは３０〜１００μｍである。
【００４９】
また、本発明に用いる透明基材は予め表面処理されているものが好ましい。表面処理を施すことにより、透明基材と後述の配向膜との密着性を高めることができる。表面処理の手段としては、グロー放電処理、コロナ放電処理、紫外線（ＵＶ）処理、火炎処理等が挙げられる。また、透明基材の上に、接着層（下塗り層）を設けることも、透明基材と配向膜との密着性を高める上で好ましい。
【００５０】
（配向膜）
配向膜は、コレステリック規則性を持つ樹脂層を面内で一方向に配向規制するために透明基材の表面に形成される。配向膜は、例えば、ポリイミド、ポリビニルアルコール、ポリエステル、ポリアリレート、ポリアミドイミド、ポリエーテルイミドなどのポリマーを含有するものである。配向膜は、このようなポリマーを含有する溶液（配向膜用組成物）を膜状に積層し、乾燥させ、そして一方向にラビング等することで、得ることができる。
【００５１】
膜状に積層する方法としては、スピンコート法、ロールコート法、フローコート法、プリント法、ディップコート法、流延製膜法、バーコート法、ダイコート法、グラビア印刷法などが挙げられる。
【００５２】
ラビングの方法は、特に制限されないが、例えばナイロンなどの合成繊維、木綿などの天然繊維からなる布やフェルトを巻き付けたロールで一定方向に膜表面を擦る方法が挙げられる。ラビングした時に発生する微粉末（異物）を除去して配向膜の表面を清浄な状態とするために、形成された配向膜をイソプロピルアルコールなどによって洗浄することが好ましい。
【００５３】
また、ラビングする方法以外に、配向膜の表面に偏光紫外線を照射する方法によっても、配向膜にコレステリック規則性を持つ樹脂層を面内で一方向に配向規制する機能を持たせることができる。
配向膜の厚さは０．０１〜５μｍであることが好ましく、０．０５〜１μｍであることがさらに好ましい。
【００５４】
（コレステリック規則性を有する樹脂層）
コレステリック規則性は、一平面上では分子軸が一定の方向に並んでいるが、次の平面では分子軸の方向が少し角度をなしてずれ、さらに次の平面ではさらに角度がずれるという具合に、該平面の法線方向に分子軸の角度が次々にずれて（ねじれて）いく構造である。このように分子軸の方向がねじれてゆく構造はカイラルな構造と呼ばれる。該平面の法線（カイラル軸）はコレステリック樹脂層の厚さ方向に略平行になっていることが好ましい。
コレステリック樹脂層の厚さは、０．１μｍ〜１０μｍが好ましく、０．５μｍ〜５μｍが特に好ましい。
【００５５】
＜コレステリック樹脂層を形成する材料（１）：液晶ポリマー＞
コレステリック樹脂層を形成する材料としては、先ず、液晶ポリマーが挙げられる。
【００５６】
この液晶ポリマーとしては、メソゲン構造を有するポリマーがある。メソゲンは、液晶配向性を付与する共役性の直線状原子団である。
メソゲン構造を有するポリマーとしては、ポリエステル、ポリアミド、ポリカーボネート、及びポリエステルイミド等のポリマー主鎖に、直接に又は屈曲性を付与するスペーサー部を介して、パラ置換環状化合物等からなるメソゲン基を結合した構造を有するもの；ポリアクリレート、ポリメタクリレート、ポリシロキサン、ポリマロネート等をポリマー主鎖に、直接に又は共役性の原子団からなるスペーサー部を介して、パラ置換環状化合物等からなる低分子結晶化合物（メソゲン部）を結合した構造を有するものが挙げられる。
【００５７】
前記スペーサー部としては、ポリメチレン鎖やポリオキシメチレン鎖等が挙げられる。スペーサー部を形成する構造単位に含まれる炭素数は、メソゲン部の化学構造等により適宜に決定される。一般にポリメチレン鎖の場合には、該炭素原子数が１〜２０、好ましくは２〜１２であり、ポリオキシメチレン鎖の場合には、該炭素原子数が１〜１０、好ましくは１〜３である。
【００５８】
また、前記液晶ポリマーの他の例としては、低分子カイラル剤含有のネマチック液晶ポリマー；カイラル成分導入の液晶ポリマー；ネマチック液晶ポリマーとコレステリック液晶ポリマーの混合物等が挙げられる。カイラル成分導入の液晶ポリマーとは、それ自体がカイラル剤の機能を果たす液晶ポリマーである。ネマチック液晶ポリマーとコレステリック液晶ポリマーの混合物は、それらの混合比率を変えることによって、ネマチック液晶ポリマーのカイラル構造のピッチを調整することができるものである。
【００５９】
さらに、アゾメチン形、アゾ形、アゾキシ形、エステル形、ビフェニル形、フェニルシクロヘキサン形、及びビシクロヘキサン形のようなパラ置換芳香族単位やパラ置換シクロヘキシル単位等からなるネマチック配向性を付与するパラ置換環状化合物を有するものに、不斉炭素を有する化合物等からなる適宜なカイラル成分や低分子カイラル剤等を導入する方法等により、コレステリック規則性を付与したもの（特開昭５５−２１４７９号公報、米国特許第５３３２５２２号等を参照）も挙げることができる。なお、パラ置換環状化合物におけるパラ位の末端置換基としては、シアノ基、アルキル基、アルコキシル基等が挙げられる。
【００６０】
液晶ポリマーに導入または含有させるカイラル剤としては、従来公知のものを使用することができる。例えば、特開平６−２８１８１４号公報に記載されたカイラルモノマー、特開平８−２０９１２７号公報に記載されたカイラル剤、特開２００３−１３１１８７号公報に記載の光反応型カイラル化合物等が挙げられる。
【００６１】
また、カイラル剤としては、カイラル剤の添加による意図しない相転移温度の変化を避けるために、カイラル剤自身が液晶性を示すものが好ましい。さらに、経済性の観点からは、液晶ポリマーを捩じる効率を表す指標であるＨＴＰ（＝１／Ｐ・ｃ）の大きいものが好ましい。ここで、Ｐはカイラル構造のピッチ長を表し、ｃはカイラル剤の濃度を表す。カイラル構造のピッチ長とは、カイラル構造において分子軸の方向が平面を進むに従って少しずつ角度がずれていき、そして再びもとの分子軸方向に戻るまでのカイラル軸方向の距離のことである。
【００６２】
＜コレステリック樹脂層を形成する材料（２）：重合性組成物＞
コレステリック樹脂層を形成する好適な材料として、重合性液晶化合物を含有する重合性組成物、好ましくは重合性液晶化合物、重合開始剤、及びカイラル剤を含有する重合性組成物が挙げられる。この材料を用いてコレステリック樹脂層を形成する方法としては、重合性液晶化合物、重合開始剤及びカイラル剤、さらに必要に応じて界面活性剤、配向調整剤等を溶剤に溶解させた塗布液を得、これを基材に膜状に積層し、乾燥させ、その乾燥させた膜を重合させる方法がある。
【００６３】
重合性液晶化合物としては、棒状液晶化合物が好ましく用いられる。
棒状液晶化合物としては、化学式〔６〕で表される化合物を挙げることができる。
Ｒ1−Ｂ1−Ａ1−Ｂ3−Ｍ−Ｂ4−Ａ2−Ｂ2−Ｒ2      式〔６〕
なお、化学式〔６〕中のＡ1及びＡ2は、後述するようにスペーサー基であるが、このスペーサー基を省いて、直接にＢ1とＢ3又はＢ4とＢ2が結合していてもよい。化学式〔６〕中、Ｒ1及びＲ2は重合性基を表す。
【００６４】
Ｂ1、Ｂ2、Ｂ3及びＢ4は、それぞれ独立して単結合又は二価の連結基を表す。また、Ｂ3、Ｂ4の少なくとも一方は、−Ｏ−ＣＯ−Ｏ−であるのが好ましい。
Ａ1及びＡ2は炭素原子数１〜２０のスペーサー基を表す。スペーサー基としては、例えば、ポリメチレン基やポリオキシメチレン基等が挙げられる。
【００６５】
Ｍはメソゲン基を表す。メソゲン基Ｍの形成材料は、特に制限されないが、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が好ましく用いられる。
【００６６】
前記重合開始剤には、熱重合開始剤と光重合開始剤とがあるが、重合反応が速いことから光重合開始剤が好ましい。
光重合開始剤としては、多核キノン化合物（米国特許３０４６１２７号公報、同２９５１７５８号公報）、オキサジアゾール化合物（米国特許４２１２９７０号公報）、α−カルボニル化合物（米国特許２３６７６６１号公報、同２３６７６７０号公報）、アシロインエーテル（米国特許２４４８８２８号公報）、α−炭化水素置換芳香族アシロイン化合物（米国特許２７２２５１２号公報）、トリアリールイミダゾールダイマーとｐ−アミノフェニルケトンとの組み合わせ（米国特許３５４９３６７号公報）、アクリジンおよびフェナジン化合物（特開昭６０−１０５６６７号公報、米国特許４２３９８５０号公報）などが挙げられる。
【００６７】
前記重合性組成物に含有させるカイラル剤としては、特開２００３−６６２１４号公報、特開２００３−３１３１８７号公報、米国特許第６４６８４４４号公報、ＷＯ９８／００４２８等に掲載されるものを適宜使用することが出来るが、液晶化合物を捩じる効率を表す指標であるＨＴＰの大きいものが経済性の観点から好ましい。ＨＴＰは、式：ＨＴＰ＝１／Ｐ・ｃで表される。ここで、Ｐはカイラル構造のピッチ長を表し、ｃはカイラル剤の濃度を表す。また、カイラル剤の添加による意図しない相転移温度の変化を避けるために、カイラル剤自身が液晶性を示すものを用いることが好ましい。
【００６８】
前記塗布液および重合前の前記塗布液の膜の表面張力を調整するために界面活性剤を使用し得る。特に好ましくはノニオン系の界面活性剤であり、分子量が数千程度のオリゴマーであることが好ましい。このような界面活性剤としては、セイミケミカル社製ＫＨ−４０等が挙げられる。
【００６９】
前記配向調整剤は、基材上に形成されたコレステリック樹脂層の空気側表面の配向状態を制御するためのものであり、前記界面活性剤を兼ねる場合もあるが、目的の配向状態によって樹脂類が用いられる。このような樹脂としては、ポリビニルアルコール、ポリビニルブチラール、あるいはこれらの変性物が用いられるがこの限りではない。
【００７０】
塗布液の調製に使用する溶媒としては、有機溶媒が好ましく用いられる。有機溶媒の例には、ケトン類、アルキルハライド類、アミド類、スルホキシド類、ヘテロ環化合物、炭化水素類、エステル類、及びエーテル類が含まれる。特に環境への負荷を考慮した場合にはケトン類が好ましい。二種類以上の有機溶媒を併用してもよい。
【００７１】
塗布液を膜状に積層するには、公知の方法、例えば、押し出しコーティング法、ダイレクトグラビアコーティング法、リバースグラビアコーティング法、及びダイコーティング法等を実施できる。
【００７２】
本発明に用いるコレステリック樹脂層は非液晶性の樹脂層であることが好ましい。非液晶性のものであると、周囲の温度や電界などによってコレステリック規則性が変化しないからである。非液晶性のコレステリック樹脂層は、前記重合性組成物として、重合性基を２以上有する重合性液晶化合物を含有したものを選択し、それを重合することによって得ることができる。重合性基を２以上有する重合性液晶化合物によって、コレステリック樹脂に比較的剛直な架橋構造が導入され、液晶性を生じない樹脂が得られるのである。
【００７３】
コレステリック規則性を持つ樹脂層に、光が入射すると、特定波長領域の左回り又は右回りの何れかの円偏光のみが反射される。反射された円偏光以外の光は透過する。この円偏光が反射される特定波長領域を選択反射帯域という。
円偏光反射板のコレステリック樹脂層に極角θ1で入射した白色光は、コレステリック樹脂層表面で屈折して屈折角θ2でコレステリック樹脂層内を通過し、波長λに対応したピッチ長Ｐを持つコレステリック樹脂層で一方の円偏光が反射角θ2で反射し、コレステリック樹脂層表面で屈折して出射角θ1で出射する。屈折はスネルの法則に従って行われる。
【００７４】
カイラル構造において分子軸が捩れる時の回転軸を表す螺旋軸と、コレステリック樹脂層の法線とが平行である場合、カイラル構造のピッチ長Ｐと反射される円偏光の波長λとは式〔３〕及び式〔４〕の関係を有する。
λc＝ｎ×Ｐ×ｃｏｓθ2      式〔３〕
ｎo×Ｐ×ｃｏｓθ2≦λ≦ｎe×Ｐ×ｃｏｓθ2      式〔４〕
式中、ｎoは棒状液晶化合物の短軸方向の屈折率を表し、ｎeは棒状液晶化合物の長軸方向の屈折率を表し、ｎ＝（ｎe＋ｎo）／２、Ｐはカイラル構造のピッチ長を表す。
【００７５】
すなわち、選択反射帯域の中心波長λcは、コレステリック樹脂層におけるカイラル構造のピッチ長Ｐに依存する。このカイラル構造のピッチ長を変えることによって、選択波長帯域を変えることができる。
正面方向から観察したときの選択反射帯域を波長３５０〜５００ｎｍに設けるために、ピッチ長は、好ましくは２００〜３６０ｎｍ、より好ましく２２０〜３３０ｎｍに調整する。
【００７６】
極角６０度の方向から観察したときの選択反射帯域を波長４５０〜７００ｎｍに設けるために、ピッチ長は、好ましくは２６０〜５００ｎｍ、より好ましく２８０〜４７０ｎｍに調整する。
正面方向から観察したときの選択反射帯域を波長５２０〜６００ｎｍに設けるために、ピッチ長は、好ましくは３００〜４３０ｎｍ、より好ましく３２０〜４００ｎｍに調整する。
正面方向から観察したときの選択反射帯域を波長６２０〜９００ｎｍに設けるために、ピッチ長は、好ましくは３６０〜６４０ｎｍ、より好ましく３８０〜６００ｎｍに調整する。
【００７７】
なお、ピッチ長とは、カイラル構造において分子軸の方向が平面を進むに従って少しずつ角度がずれていき、そして再びもとの分子軸方向に戻るまでのカイラル軸方向の距離のことである。
また、反射率はカイラル構造の積層数に応じて高くなる。反射率を調整するためにカイラル構造の層数、すなわち厚さを調整する。選択反射帯域の幅はｎoとｎeの差およびピッチ長の分布に依存するので、製造しやすい適切な液晶化合物を選択する。
【００７８】
〔偏光板〕
本発明の偏光板は、偏光子と、該偏光子の両面に積層された保護フィルムとからなり、
波長４４０ｎｍの正面方向の透過率ＴPB,N、波長４４０ｎｍの極角６０度方向の透過率の平均値ＴPB,60、波長５３０ｎｍの正面方向の透過率ＴPG,N、波長５３０ｎｍの極角６０度方向の透過率の平均値ＴPG,60、波長６２０ｎｍの正面方向の透過率ＴPR,N、及び波長６２０ｎｍの極角６０度方向の透過率の平均値ＴPR,60、の関係が式〔２〕を満たす、選択反射帯域もしくは選択吸収帯域を有する。
（ＴPB,60／ＴPB,N）＞（ＴPG,60／ＴPG,N）≒（ＴPR,60／ＴPR,N）        式〔２〕
【００７９】
本発明の偏光板は、式〔２〕を満たす選択反射帯域又は選択吸収帯域を有するものであればよい。（ＴPG,60／ＴPG,N）の値と（ＴPR,60／ＴPR,N）の値はほぼ等しい値となる必要がある。（ＴPG,60／ＴPG,N）の値を基準にして、（ＴPR,60／ＴPR,N）の値が、通常５％以内、好ましくは３％以内である。（ＴPB,60／ＴPB,N）の値は（ＴPG,60／ＴPG,N）の値よりも大きいことが必要である。（ＴPG,60／ＴPG,N）の値または（ＴFR,60／ＴFR,N）の値を基準にして、（ＴPB,60／ＴPB,N）の値が、通常１０％以上、好ましくは２０％以上大きくなっている。
【００８０】
このような選択反射帯域又は選択吸収帯域を有するものとして少なくとも二つの実施形態が挙げられる。第一の実施形態は、極角０度（正面方向）において青色光が緑色光及び赤色光に比べて相対的に透過し難くなっており、極角６０度において青色光、緑色光及び赤色光がほぼ同程度に透過するようになっているものであり、第二の実施形態は、極角０度（正面方向）において青色光、緑色光及び赤色光がほぼ同程度に透過し、極角６０度において緑色光及び赤色光が青色光に比べ相対的に透過し難くなっているものである。
【００８１】
（偏光板の第一実施形態）
第一実施形態の偏光板は、極角０度（正面方向）において青色光が緑色光及び赤色光に比べて相対的に透過し難くなっており、極角６０度において青色光、緑色光及び赤色光がほぼ同程度に透過するようになっているものである。
すなわち、第一実施形態の偏光板は、正面方向から観察したときに青色光の波長域に選択反射帯域又は選択吸収帯域を有し、この選択反射帯域又は選択吸収帯域が極角６０度で観察したときに波長域が短波長側にシフトして青色光の透過率が緑色光及び赤色光の透過率とほぼ同じになるものである。
【００８２】
第一実施形態の偏光板は、正面方向からの観察において、好ましくは波長３５０ｎｍ〜５００ｎｍ、より好ましくは波長４１０〜４７０ｎｍの範囲全体に選択反射帯域又は選択吸収帯域を有するようにしてもよいし、上記波長範囲の一部の範囲だけに選択反射帯域又は選択吸収帯域を有するようにしてもよい。
この際、光源の発光強度のピークを示す波長が選択反射帯域又は選択吸収帯域に含まれることが好ましい。
【００８３】
（偏光板の第二実施形態）
第二実施形態の偏光板は、極角０度（正面方向）において青色光、緑色光及び赤色光がほぼ同程度に透過し、極角６０度において緑色光及び赤色光が青色光に比べ相対的に透過し難くなっているものである。
すなわち、第二実施形態の偏光板は、極角６０度の方向から観察したときに緑色光及び赤色光の波長域にそれぞれ選択反射帯域又は選択吸収帯域を有し、この選択反射帯域又は選択吸収帯域が極角０度で観察したときに波長域が長波長側にシフトして緑色光及び赤色光の透過率が青色光の透過率とほぼ同じになるものである。
【００８４】
第二実施形態の偏光板は、極角６０度の方向からの観察において、緑色光〜赤色光の波長域の全体（波長４５０〜７００ｎｍ）にわたって選択反射帯域又は選択吸収帯域を有するようにしてもよいが、緑色光波長域及び赤色光波長域それぞれの発光強度のピークを示す波長に対応した波長域にそれぞれ選択反射帯域又は選択吸収帯域を有するようにする方が好ましい。
また正面方向において、波長５２０ｎｍ〜６００ｎｍおよび波長６２０ｎｍ〜９００ｎｍの範囲にそれぞれ選択反射帯域もしくは選択吸収帯域を有するものであることが好ましい。
【００８５】
本発明の偏光板は、前記のように極角の角度に応じて透過率の特性が変化するものであれば、その構造によって制限されない。
本発明偏光板の構成例１として、偏光子と、該偏光子の両面に積層された保護フィルムとからなり、前記保護フィルムのうち光源に近い側に積層される保護フィルムが前記の光学フィルタであるものが挙げられる。
【００８６】
本発明の偏光板を構成する偏光子は、直角に交わる二つの直線偏光の一方を透過するものである。例えば、ポリビニルアルコールフィルムやエチレン酢酸ビニル部分ケン化フィルム等の親水性高分子フィルムにヨウ素や二色性染料などの二色性物質を吸着させて一軸延伸させたもの、前記親水性高分子フィルムを一軸延伸して二色性物質を吸着させたもの、ポリビニルアルコールの脱水処理物やポリ塩化ビニルの脱塩酸処理物等のポリエン配向フィルムなどが挙げられる。その他に、グリッド偏光子、多層偏光子などの偏光を反射光と透過光に分離する機能を有する偏光子が挙げられる。これらのうちポリビニルアルコールを含有する偏光子が好ましい。本発明に用いる偏光子の偏光度は特に限定されないが、好ましくは９８％以上、より好ましくは９９％以上である。直線偏光子の平均厚さは好ましくは５μｍ〜８０μｍである。
【００８７】
該構成例１では、偏光板に用いられる保護フィルムのうち光源に近い側に積層される保護フィルムが前記の光学フィルタであり、残りの保護フィルムは、従来から偏光板の保護に用いられている光学フィルムである。従来の偏光板保護用の光学フィルムとして、熱可塑性樹脂フィルムが通常使用される。該熱可塑性樹脂としては、脂環式構造含有重合体樹脂、ポリエチレンやポリプロピレン等の鎖状オレフィン重合体、トリアセチルセルロース、ポリビニルアルコール、ポリイミド、ポリアリレート、ポリエステル、ポリカーボネート、ポリスルホン、ポリエーテルスルホン、アモルファスポリオレフィン、変性アクリルポリマー、エポキシ樹脂、メタクリル樹脂等が挙げられる。
【００８８】
また、本発明偏光板の他の構成例２として、偏光子と、該偏光子の両面に積層された保護フィルムとからなり、前記保護フィルムのうち光源に近い側に積層される保護フィルムが、光学フィルムと前記の光学フィルタとからなる積層体であるものが挙げられる。
該構成例２では、該偏光板に用いられる保護フィルムのうち光源に近い側に積層される保護フィルムが前記の積層体であり、残りの保護フィルムは、従来から偏光板の保護に用いられている光学フィルムである。積層体に用いられる光学フィルム及び従来の偏光板保護用の光学フィルムとしては、前記構成例１の光学フィルムとして例示したものを用いることができる。
【００８９】
本発明の好適な形態の偏光板として、前記保護フィルムの少なくとも一方が光学的異方性を有するものを挙げることができる。光学異方性を有するフィルムは、主屈折率ｎx、ｎy、及びｎzの少なくとも一つが異なるものであれば特に制限されない。たとえば、ｎx＞ｎy＞ｎz、ｎx＞ｎy＝ｎz、ｎx＞ｎz＞ｎy、ｎx＝ｎz＞ｎy、ｎz＞ｎx＞ｎy、ｎx＝ｎy＞ｎz、ｎz＞ｎx＝ｎyなどの関係を満たすものが挙げられる。
【００９０】
〔照明装置〕
本発明の照明装置は、本発明の光学フィルタと、冷陰極管、熱陰極管、発光ダイオード、エレクトロルミネッセンスなどの光源とを備えるものである。光源は、波長６２０ｎｍ〜６８０ｎｍの範囲に発光強度のピークを有するものが好ましい。光源と光学フィルタとの間には、光拡散素子、集光素子、輝度向上フィルムなどが介在されていてもよいし、光源の背後には光反射素子が配置されていてもよい。本発明の照明装置では光源から発した光が、本発明光学フィルタにおいて、式〔１〕の関係を満たす光線透過率で透過するようにする。
【００９１】
なお、前記光反射素子は、光を反射することができる素子である。具体的には、反射性金属膜や白色膜を備えた反射板が挙げられる。前記光拡散素子は輝度の面内分布をなくすために光を散乱し拡散光とする素子である。具体的には透明基材中にシリコーンビーズなどの光拡散材を分散させたもの（光拡散板と称することもある）、透明基材表面に光拡散材を塗布したもの（光拡散シートと称することもある）などが挙げられる。集光素子としては、プリズムシート、マイクロレンズなどが挙げられる。
【００９２】
〔液晶表示装置〕
（液晶表示装置の第一実施形態）
本発明の第一実施形態の液晶表示装置は、本発明の照明装置と液晶パネルとを備えるものである。光学フィルタは光源と液晶パネルとの間に配置されることが好ましい。液晶パネルは、入射側偏光子と液晶セルと出射側偏光子（検光子）とからなるものである。入射側又は出射側偏光子には、前述した偏光子を用いることができる。偏光子は吸湿によって偏光性能が変化することがある。これを防ぐために保護フィルムが入射側偏光子または検光子の両面に通常貼り合わせてある。検光子に貼り合わされる保護フィルムには、反射防止層、防汚層、防眩層などが備わっていてもよい。
【００９３】
液晶セルは、数μｍのギャップを隔てて対向する透明電極を設けた２枚のガラス基板の間に液晶物質を充填し、この電極に電圧を掛けて液晶の配向状態を変化させてここを通過する光の量を制御するものである。
液晶物質の配向状態を変化させる方式（動作モード）などによって、液晶セルは分類され、例えば、ＴＮ（Ｔｗｉｓｔｅｄ  Ｎｅｍａｔｉｃ）型液晶セル、ＳＴＮ（Ｓｕｐｅｒ  Ｔｗｉｓｔｅｄ  Ｎｅｍａｔｉｃ）型液晶セル、ＨＡＮ（Ｈｙｂｒｉｄ  Ａｌｉｇｎｍｅｎｔ  Ｎｅｍａｔｉｃ）型液晶セル、ＩＰＳ（Ｉｎ  Ｐｌａｎｅ  Ｓｗｉｔｃｈｉｎｇ）型液晶セル、ＶＡ（Ｖｅｒｔｉｃａｌ  Ａｌｉｇｎｍｅｎｔ）型液晶セル、ＭＶＡ（Ｍｕｌｔｉ−ｄｏｍａｉｎ  Ｖｅｒｔｉｃａｌ  Ａｌｉｇｎｍｅｎｔ型液晶セル、ＯＣＢ（Ｏｐｔｉｃａｌ  Ｃｏｍｐｅｎｓａｔｅｄ  Ｂｅｎｄ）型液晶セルなどが挙げられる。
【００９４】
（液晶表示装置の第二実施形態）
本発明の第二実施形態の液晶表示装置は、出射側偏光板、ヴァーティカルアライメントモードの液晶セル、入射側偏光板、及び光源をこの順に備えるものである。
前記出射側偏光板は、出射側偏光子と該出射側偏光子の両面に積層された保護フィルムとを含んでなるものである。前記入射側偏光板は、入射側偏光子と該入射側偏光子の両面に積層された保護フィルムとを含んでなるものである。
【００９５】
第二実施形態の液晶表示装置では、さらに、出射側偏光子と液晶セルとの間および／または入射側偏光子と液晶セルとの間に、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備えている。
【００９６】
該二軸性光学異方板を配置する態様としては、出射側偏光子と液晶セルとの間だけに１枚配する態様、入射側偏光子と液晶セルとの間だけに１枚配置する態様、出射側偏光子と液晶セルとの間および入射側偏光子と液晶セルとの間それぞれに１枚配置する態様、出射側偏光子と液晶セルとの間だけに２枚配する態様、入射側偏光子と液晶セルとの間だけに２枚配置する態様、出射側偏光子と液晶セルとの間および入射側偏光子と液晶セルとの間それぞれに２枚配置する態様、出射側偏光子と液晶セルとの間に１枚配置し且つ入射側偏光子と液晶セルとの間に２枚配置する態様、および出射側偏光子と液晶セルとの間に２枚配置し且つ入射側偏光子と液晶セルとの間に１枚配置する態様が含まれる。
【００９７】
第二実施形態の液晶表示装置に用いられる二軸性光学異方板は、透明なフィルムである。透明なフィルムとしては、１ｍｍ厚のフィルムにしたときの全光線透過率が８０％以上のものであれば特に制限なく使用することができる。
二軸性光学異方板を形成する材料は特に制限はないが、熱可塑性樹脂が好ましい。熱可塑性樹脂としては、ポリカーボネート樹脂、ポリエーテルスルフォン樹脂、ポリエチレンテレフタレート樹脂、ポリイミド樹脂、ポリメチルメタクリレート樹脂、ポリスルホン樹脂、ポリアリレート樹脂、ポリエチレン樹脂、ポリ塩化ビニル樹脂、ジアセチルセルロース、トリアセチルセルロース、ポリスチレン樹脂、ポリアクリル樹脂、脂環構造を有するオレフィンポリマーなどが挙げられる。これらの中で、脂環構造を有するオレフィンポリマーは、本発明の液晶表示装置の表示画像を、正面及び斜めからの観察において同様の色バランスがとれたものにすることができるため、好適に用いることができる。
【００９８】
脂環構造を有するオレフィンポリマーとしては、ノルボルネン系樹脂、単環の環状オレフィン系樹脂、環状共役ジエン系樹脂、ビニル脂環式炭化水素系樹脂、および、これらの水素化物等を挙げることができる。これらの中で、ノルボルネン系樹脂は、透明性と成形性が良好なため、好適に用いることができる。
ノルボルネン系樹脂としては、ノルボルネン構造を有する単量体の開環重合体若しくはノルボルネン構造を有する単量体と他の単量体との開環共重合体またはそれらの水素化物、ノルボルネン構造を有する単量体の付加重合体若しくはノルボルネン構造を有する単量体と他の単量体との付加共重合体またはそれらの水素化物等を挙げることができる。
【００９９】
前記熱可塑性樹脂からなるフィルムとしては、公知の成形方法で得られたものを採用することができる。例えば、加熱溶融成形法、溶液流延法により得られたものなどを挙げることができる。フィルム中の揮発性成分を低減させる観点から、加熱溶融成形法により得られたものを用いることが好ましい。
【０１００】
加熱溶融成形法は、さらに詳細には、溶融押し出し成形法、プレス成形法、インフレーション法、射出成形法、ブロー成形法、延伸成形法などに分類できる。これらの中で、機械的強度および表面精度などに優れる二軸性光学異方板が得られる観点から、溶融押し出し成形法が好ましい。
【０１０１】
第二実施形態の液晶表示装置に用いられる二軸性光学異方板は、前記熱可塑性樹脂からなるフィルムを延伸して得られるものが好ましい。前記熱可塑性樹脂からなるフィルムを延伸する方法としては、テンターを用いて横方向に一軸延伸する方法等の一軸延伸法；固定するクリップの間隔が開かれて縦方向の延伸と同時にガイドレールの広がり角度により横方向に延伸する同時二軸延伸法や、ロール間の周速の差を利用して縦方向に延伸した後にその両端部をクリップ把持してテンターを用いて横方向に延伸する逐次二軸延伸法などの二軸延伸法；横又は縦方向に左右異なる速度の送り力若しくは引張り力又は引取り力を付加できるようにしたテンター延伸機や、横又は縦方向に左右等速度の送り力若しくは引張り力又は引取り力を付加できるようにして、移動する距離が同じで延伸角度θを固定できるようにした若しくは移動する距離が異なるようにしたテンター延伸機を用いて斜め延伸する方法：が挙げられる。
【０１０２】
前記熱可塑性樹脂からなるフィルムを延伸する条件に特に制限はないが、延伸温度としては、熱可塑性樹脂のガラス転移温度をＴｇとすると、通常Ｔｇ〜Ｔｇ＋２０℃の範囲で、総延伸倍率としては、通常１．１〜６．０倍の範囲にて、所望の光学特性を得るために調整すればよい。
【０１０３】
第二実施形態においては、前記二軸性光学異方板の面内方向の主屈折率をｎx、ｎy、及び厚さ方向の主屈折率をｎzとしたとき、前記二軸性光学異方板の全てが、ｎx＞ｎy＞ｎzを満たす。二軸性光学異方板が、このような特性でないと、コントラスト視野角が悪化したり、第二実施形態の液晶表示装置を、正面から観察したときのカラー画像の色合いと、斜めから観察したときのカラー画像の色合いとが、大きく異なるおそれがある。
【０１０４】
第二実施形態においては、波長４５０ｎｍ、及び波長５５０ｎｍの光が入射角０度で入射したときの、前記二軸性光学異方板の面内方向のレターデーションをＲe450、及びＲe550としたとき、前記二軸性光学異方板の全てが、０．９≦Ｒe450／Ｒe550≦１．０５の関係を満たすことが好ましい。二軸性光学異方板が、このような特性であると、本発明の液晶表示装置の表示画像を、正面及び斜めからの観察において同様の色バランスがとれたものにすることができる。
レターデーションＲe450、及びＲe550は、高速分光エリプソメーター〔Ｊ．Ａ．Ｗｏｏｌａｍ社、Ｍ-２０００Ｕ〕を用いて、波長４５０ｎｍ、及び波長５５０ｎｍの光を入射させて測定した値である。
【０１０５】
第二実施形態の液晶表示装置において、前記二軸性光学異方板を１枚備える形態としては、（Ｉ）出射側偏光子と液晶セルの間に二軸性光学異方板を１枚備える形態と、（ＩＩ）入射側偏光子と液晶セルの間に二軸性光学異方板を１枚備える形態との二通りがある。
【０１０６】
上記（Ｉ）または（ＩＩ）の形態においては、二軸性光学異方板の面内の遅相軸と、二軸性光学異方板の近傍に配置されている方の偏光子の偏光透過軸とが、略平行の位置関係にあることが好ましい。本明細書において、略平行とは、二つの軸のなす角度が０〜３度、より好ましくは０〜１度であることを意味する。
【０１０７】
第二実施形態の液晶表示装置において、前記二軸性光学異方板を２枚備える形態としては、以下の（ＩＩＩ）〜（Ｖ）の３通りがある。（ＩＩＩ）出射側偏光子と液晶セルの間に二軸性光学異方板を１枚備え、且つ、液晶表示装置の入射側偏光子と液晶セルの間に二軸性光学異方板を１枚備える形態。（ＶＩ）出射側偏光子と液晶セルの間に二軸性光学異方板を２枚備える形態。（Ｖ）入射側偏光子と液晶セルの間に二軸性光学異方板を２枚備える形態。これらの中でも、（ＩＩＩ）の形態が好ましい。
【０１０８】
上記（ＩＩＩ）の形態においては、出射側偏光子と液晶セルとの間に配置された二軸性光学異方板の面内の遅相軸と、出射側偏光子の偏光透過軸とが、略平行の位置関係にあり、且つ、入射側偏光子と液晶セルとの間に配置された二軸性光学異方板の面内の遅相軸と、入射側偏光子の偏光透過軸とが、略平行の位置関係にあることが好ましい。
【０１０９】
第二実施形態の液晶表示装置では、入射側偏光子と出射側偏光子との間に配される、出射側偏光板の液晶セルに近い側の保護フィルム、電圧無印加状態のヴァーティカルアライメントモードの液晶セル、入射側偏光板の液晶セルに近い側の保護フィルム、及びすべての二軸性光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１１０】
なお、本発明においてレターデーションＲ0は、図１０に示すように、αの位置（前記光学積層板面の法線方向）から波長５５０ｎｍの光を入射したときのレターデーションである。Ｒ40は、図１０に示すように、二軸性光学異方板の面内の遅相軸（ｘ軸）の方向から面内で４５度傾いた方向（すなわち、面内の進相軸（ｙ軸）の方向からも４５度傾いた方向）で、且つ前記法線から４０度傾いた方向であるβの位置から波長５５０ｎｍの光を入射したときのレターデーションである。
レターデーションＲ0、及びＲ40は、高速分光エリプソメーター〔Ｊ．Ａ．Ｗｏｏｌａｍ社、Ｍ-２０００Ｕ〕を用いて、波長５５０ｎｍの光を、αおよびβの位置から入射させて測定した値である。
【０１１１】
また、第二実施形態の液晶表示装置では、さらに、入射側偏光子と光源との間に、本発明の光学フィルタを備えている。光源から発した光が、本発明光学フィルタにおいて、式〔１〕の関係を満たす光線透過率で透過するようなっている。
【０１１２】
第二実施形態の液晶表示装置においては、前記入射側偏光板と前記光学フィルタとが一体となっていることが好ましい。一体になることで該入射側偏光板と該光学フィルタとの間に空間が無くなる。一体にする方法は、特に制限されない。例えば、接着剤や粘着剤を用いてこれらを貼りあわせる方法、これらの表面にプラズマを接触させ次いでこれらを圧着する方法などが挙げられる。接着剤や粘着剤は、可視光に対して透明であることが好ましく、また無用な位相差を発生させないものであることが好ましい。該入射側偏光板と該光学フィルタとを一体にした場合には、該光学フィルタは入射側偏光子の保護フィルムとしても機能するので、該入射側偏光板の光源側の保護フィルムを省略することができる。
【０１１３】
第二実施形態の液晶表示装置では、通常、前記出射側偏光子の偏光透過軸と前記入射側偏光子の偏光透過軸とは略直角に配置される。本明細書において、略直角とは、二つの軸のなす角度が８７〜９０度、より好ましくは８９〜９０度であることを意味する。
【０１１４】
（液晶表示装置の第三実施形態）
本発明の第三実施形態の液晶表示装置は、出射側偏光板、インプレーンスイッチングモードの液晶セル、入射側偏光板及び光源をこの順に備えてなるものである。
前記出射側偏光板は出射側偏光子と該出射側偏光子の両面に積層された保護フィルムとを含有してなるものである。前記入射側偏光板は入射側偏光子と該入射側偏光子の両面に積層された保護フィルムとを含有してなるものである。
【０１１５】
第三実施形態の液晶表示装置では、さらに、出射側偏光子と液晶セルとの間および／または入射側偏光子と液晶セルとの間に、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備えている。
【０１１６】
該二軸性光学異方板を配置する態様としては、出射側偏光子と液晶セルとの間だけに１枚配する態様、入射側偏光子と液晶セルとの間だけに１枚配置する態様、出射側偏光子と液晶セルとの間および入射側偏光子と液晶セルとの間それぞれに１枚配置する態様、出射側偏光子と液晶セルとの間だけに２枚配する態様、入射側偏光子と液晶セルとの間だけに２枚配置する態様、出射側偏光子と液晶セルとの間および入射側偏光子と液晶セルとの間それぞれに２枚配置する態様、出射側偏光子と液晶セルとの間に１枚配置し且つ入射側偏光子と液晶セルとの間に２枚配置する態様、および出射側偏光子と液晶セルとの間に２枚配置し且つ入射側偏光子と液晶セルとの間に１枚配置する態様が含まれる。
【０１１７】
第三実施形態に用いる二軸性光学異方板は、透明なフィルムである。透明なフィルムとしては、全光線透過率が８０％以上のものであれば特に制限なく使用することができる。
【０１１８】
二軸性光学異方板を形成する材料としては特に制限はなく、樹脂や液晶などの材料が挙げられる。第三実施形態に用いる二軸性光学異方板は、（ｉ）固有複屈折値が負である樹脂、（ｉｉ）ディスコティック液晶、（ｉｉｉ）ライオトロピック液晶、または（ｉｖ）光異性化物質のいずれかの材料を含む層からなることが好ましい。
【０１１９】
（ｉ）固有複屈折値が負である樹脂を含む層
固有複屈折値が負である樹脂とは、一軸性の秩序をもって分子が配向した層に光が入射したとき、その配向方向の光の屈折率がその配向方向に直交する方向の光の屈折率より小さくなるものをいう。
【０１２０】
固有複屈折値が負である樹脂としては、ポリスチレンなどのビニル芳香族系重合体樹脂、ポリアクリロニトリルやポリメタクリル酸メチルのようなアクリル樹脂、ポリカーボネートなどのポリカーボネート樹脂、トリアセチルセルロースなどの酢酸セルロース樹脂、および、これらの樹脂の原料となるモノマーの多元共重合体などを挙げることができる。
これらの固有複屈折値が負である樹脂は、１種を単独で用いることができ、あるいは、２種以上を組み合わせて用いることもできる。これらの中で、ビニル芳香族系重合体樹脂、アクリル樹脂を好適に用いることができ、ビニル芳香族系重合体樹脂は、複屈折発現性が高いので特に好適に用いることができる。
【０１２１】
ビニル芳香族系重合体樹脂としては、例えば、スチレン、α-メチルスチレン、ｏ-メチルスチレン、ｐ-メチルスチレン、ｐ-クロロスチレン、ｐ-ニトロスチレン、ｐ-アミノスチレン、ｐ-カルボキシスチレン、及びｐ-フェニルスチレンなどのビニル芳香族単量体の単独重合体、並びにこれらのビニル芳香族単量体と、エチレン、プロピレン、ブタジエン、イソプレン、（メタ）アクリロニトリル、α-クロロアクリロニトリル、（メタ）アクリル酸メチル、（メタ）アクリル酸エチル、（メタ）アクリル酸、無水マレイン酸、酢酸ビニルなどのその他の単量体との共重合体などを挙げることができる。これらの中で、ポリスチレンの単独重合体又はスチレンと無水マレイン酸との共重合体を好適に用いることができる。
【０１２２】
前記固有複屈折値が負である樹脂には、必要に応じて、酸化防止剤、熱安定剤、光安定剤、紫外線吸収剤、帯電防止剤、分散剤、塩素捕捉剤、難燃剤、結晶化核剤、ブロッキング防止剤、防曇剤、離型剤、顔料、有機又は無機の充填材、中和剤、滑剤、分解剤、金属不活性化剤、汚染防止剤、抗菌剤やその他の樹脂、及び、熱可塑性エラストマーなどの公知の添加剤が発明の効果が損なわれない範囲で含有していてもよい。
【０１２３】
固有複屈折値が負である樹脂を含む層は、固有複屈折値が正である樹脂を含んでいてもよい。さらに、固有複屈折値が負である樹脂からなる層の少なくとも片面に、固有複屈折値が正である樹脂からなる層を積層した積層体であることが好ましく、固有複屈折値が負である樹脂からなる層の両面に固有複屈折値が正の樹脂からなる層を積層した積層体であることが特に好ましい。
【０１２４】
前記固有複屈折値が負である樹脂からなる層、及び、固有複屈折値が負である樹脂からなる層の少なくとも片面に、固有複屈折値が正である樹脂からなる層を積層した積層体を製造する方法としては、特に制限はなく、例えば、溶液流延法や射出成形法や溶融押出法などの従来公知の方法が挙げられる。
【０１２５】
固有複屈折値が負である樹脂からなる層は、固有複屈折値が負である樹脂からなる層が配向した層であることが好ましい。さらに、加工性能に優れ、二軸性光学異方板を効率良く容易に形成できる観点及び長期に渡って安定で均質な位相差を有することができる観点から、固有複屈折値が負である樹脂からなる層が配向した層の少なくとも片面に、固有複屈折値が正である樹脂からなる層を積層した積層体であることが好ましく、固有複屈折値が負である樹脂からなる層が配向した層の両面に、固有複屈折値が正である樹脂からなる層を積層した積層体であることが特に好ましい。この場合、固有複屈折値が正である樹脂からなる層は、固有複屈折値が負である樹脂からなる層の位相差を効率的に利用する観点から、実質的に無配向であることが好ましい。
【０１２６】
前記固有複屈折値が負である樹脂からなる層が配向した層、及び、固有複屈折値が負である樹脂からなる層が配向した層の少なくとも片面に、固有複屈折値が正である樹脂からなる層を積層した積層体を製造する方法としては、特に制限されないが、二軸性光学異方体の厚さ方向の屈折率を均一に効率良く制御する観点から、固有複屈折値が負である樹脂からなる層や、固有複屈折値が負である樹脂からなる層の少なくとも片面に、固有複屈折値が正である樹脂からなる層を積層した積層体を、延伸する方法が好ましい。この場合、固有複屈折値が負である樹脂のガラス転移温度をＴｇＡ（℃）とし、固有複屈折値が負である樹脂のガラス転移温度をＴｇＢ（℃）としたとき、ＴｇＡ（℃）＞ＴｇＢ（℃）＋２０（℃）の関係を満たすようにすれば、固有複屈折値が負である樹脂からなる層が配向した層の少なくとも片面に、固有複屈折値が正である樹脂からなる実質的に無配向の層を積層した、積層体を効率的に得ることができる。
【０１２７】
また、二軸性光学異方体の面内屈折率を制御する観点から、前記延伸した固有複屈折値が負である樹脂からなる層に他の延伸フィルムをさらに積層する方法も好ましい。さらに、固有複屈折値が負である樹脂からなる層は、その両側に、接着性樹脂層を介して、固有複屈折値が正である樹脂からなる層を積層した積層体とする構成とすることもできる。
【０１２８】
上記のように、固有複屈折値が負である樹脂からなる層を延伸することにより、或いは、固有複屈折値が負である樹脂からなる層の少なくとも片面に、固有複屈折値が正である樹脂からなる層を積層した積層体を延伸することにより、これらの層の延伸方向に直交する方向の屈折率が大きくなり、延伸方向の屈折率が小さくなり、後述のｎz＞ｎy、及びｎx＞ｎyの関係を満たす二軸性光学異方板を効率的に好ましく形成することができる。
【０１２９】
（ｉｉ）ディスコティック液晶を含む層
ディスコティック液晶としては、例えば、Ｃ．Ｄｅｓｒａｄｅ ｅｔ ａｌ.，Ｍｏｌ．Ｃｒｙｓｒ．Ｌｉｑ．Ｃｒｙｓｔ.，ｖｏｌ．７１，ｐａｇｅ １１１（１９８１年）に記載されているベンゼン誘導体や、Ｂ．Ｋｏｈｎｅらの研究報告、Ａｎｇｅｗ．Ｃｈｅｍ．９６巻，７０頁（１９８４）に記載されているシクロヘキサン誘導体や、Ｊ．Ｍ．Ｌｅｈｎらの研究報告、Ｊ．Ｃｈｅｍ．Ｃｏｍｍｕｎ.，１７９４頁（１９８５年）、Ｊ．Ｚｈａｎｇらの研究報告、Ｊ.Ａｍ．Ｃｈｅｍ．Ｓｏｃ．１１６巻，２６５５頁（１９９４年）などに記載されているアザクラウン系やフェニルアセチレン系マクロサイクルなどが挙げられる。ディスコティック液晶は一般的にこれらを分子中心として、直鎖のアルキル基やアルコキシ基、置換ベンゾイルオキシ基などがその直鎖として放射状に置換された構造を持っている。
【０１３０】
さらに、ディスコティック液晶としては、例えば、化学式〔１〕で表される化合物、および化学式〔２〕で表される化合物を挙げることができる。
【０１３１】
【化１】
2008134579.tif 000003
【０１３２】
ディスコティック液晶を含む層を形成する方法に特に制限はないが、ディスコティック液晶を基材に積層する方法が好ましく、ディスコティック液晶を基材面に対して実質的に垂直に配向させて積層する方法が特に好ましい。ディスコティック液晶を基材面に対して実質的に垂直に配向させることにより、後述のｎz＞ｎy、及びｎx＞ｎyの関係を満たす二軸性光学異方板を効率的に形成することができる。ディスコティック液晶を積層する基材としては、例えば、ガラス、合成樹脂などからなる板状物などを挙げることができる。ディスコティック液晶を、本発明に用いる偏光子、本発明光学フィルタなどの表面に積層することにより、液晶表示装置を軽量化、薄型化し、製造効率を高めることができる。実質的に垂直に配向させるとは、液晶分子の平面が、基材面に対して６０〜９０度の範囲で配向させることを言う。
【０１３３】
ディスコティック液晶を実質的に垂直に配向させる方法としては、例えば、ディスコティック液晶またはディスコティック液晶と他の添加剤、重合開始剤などを含む塗布液を、基材上に塗布された垂直配向膜上に塗布して固定化する方法、該塗布液を垂直配向膜上に塗布して固定化したのち、垂直配向膜から剥離して、基材上に積層する方法などを挙げることができる。
【０１３４】
垂直配向膜とは、液晶分子を垂直に配向させることができる表面エネルギーが低い膜であり、通常はポリマーから構成される。垂直配向膜を構成するポリマーとして、側鎖にフッ素原子または炭素数１０以上の炭化水素基を導入したポリマーを好適に用いることができる。炭化水素基は、脂肪族基、芳香族基のいずれをも用いることができる。ポリマーの主鎖は、ポリイミド構造またはポリビニルアルコール構造を有することが好ましい。ポリマーの重合度は、２００〜５,０００であることが好ましく、３００〜３,０００であることがより好ましい。ポリマーの分子量は、９,０００〜２００,０００であることが好ましく、１３,０００〜１３０,０００であることがより好ましい。
【０１３５】
本発明においては、垂直配向膜の形成において、ポリマーを含む膜の表面を、布、紙などで一定方向に数回擦るラビング処理を施すことが好ましい。
【０１３６】
塗布液の調製には、水や有機溶媒を使用することができ、有機溶媒としては、例えば、Ｎ,Ｎ-ジメチルホルムアミドなどのアミド類；ジメチルスルホキシドなどのスルホキシド；ピリジンなどのヘテロ環化合物；ベンゼン、ヘキサンなどの炭化水素類；クロロホルム、塩化メチレンなどのハロゲン化物；酢酸メチル、酢酸ブチルなどのエステル類；アセトン、メチルエチルケトンなどのケトン類；テトラヒドロフラン、１,２-ジメトキシエタンなどのエーテル類；などを挙げることができる。塗布液の塗布方法に特に制限はなく、例えば、押出コーティング法、ダイレクトグラビアコーティング法、リバースグラビアコーティング法、ダイコーティング法などを挙げることができる。
【０１３７】
垂直配向させたディスコティック液晶は、配向状態を維持して固定化することが好ましい。固定化する方法としては、例えば、熱重合開始剤を用いる熱重合反応法、光重合開始剤を用いる光重合反応法などを挙げることができる。これらの中で、光重合反応法が特に好ましい。光重合開始剤としては、例えば、α-カルボニル化合物、アシロインエーテル、α-炭化水素置換芳香族アシロイン化合物、多核キノン化合物、トリアリールイミダゾールダイマーとｐ-アミノフェニルケトンとの組み合わせ、アクリジンおよびフェナジン化合物、及びオキサジアゾール化合物などを挙げることができる。
【０１３８】
垂直配向膜を用いて液晶分子を垂直に配向させたのち、その配向状態のまま液晶分子を固定して光学異方体層を形成し、光学異方体層のみを透明ポリマーフィルム上に転写することができる。垂直配向状態で固定された液晶分子は、垂直配向膜がなくても配向状態を維持することができる。ディスコティック液晶の配向により、ディスコティック液晶を含む層の面内屈折率が最大となる方向は、ディスコティック液晶分子の円盤面と実質的に平行な方向になる。
【０１３９】
（ｉｉｉ）ライオトロピック液晶を含む層
ライオトロピック液晶は、特定の溶媒に、特定の濃度範囲で溶解したとき、液晶性を示す分子である。ライオトロピック液晶としては、例えば、セルロース誘導体、ポリペプチド、及び核酸などの主鎖が棒状骨格を有する高分子を溶解してなる高分子ライオトロピック液晶分子；両親媒性低分子化合物の濃厚水溶液からなる両親媒性ライオトロピック液晶分子；並びに水溶性が付与された芳香環を有する低分子化合物の溶液からなるクロモニック液晶分子；などを挙げることができる。
【０１４０】
本発明においては、ライオトロピック液晶を剪断により特定の方向に配向することが好ましく、液晶分子平面が基材面に対して実質的に垂直に配向することが特に好ましい。ここで「実質的に垂直に配向」とは、液晶分子の平面が、基材面に対して６０〜９０度の範囲で配向していることを言う。液晶分子平面が基材面に対して実質的に垂直に配向することにより、二軸性光学異方板の厚さ方向の屈折率を制御し、ｎz＞ｎy、及びｎx＞ｎyの関係を満たす二軸性光学異方板を効率的に形成することができる。
【０１４１】
ライオトロピック液晶を積層する基材としては、例えば、ガラス、合成樹脂などからなる板状物などを挙げることができる。ライオトロピック液晶を、本発明に用いる偏光子、本発明の光学フィルタなどの表面に積層することにより、液晶表示装置を軽量化、薄型化し、製造効率を高めることができる。
【０１４２】
ライオトロピック液晶は、可視光領域において実質的に光の吸収がないことが好ましい。このようなライオトロピック液晶としては、例えば、化学式〔３〕、化学式〔４〕で表される化合物などを挙げることができる。
【０１４３】
【化２】
2008134579.tif 000004
【０１４４】
ライオトロピック液晶を含む層を形成する方法に特に制限はないが、剪断によりライオトロピック液晶を基材面に対して実質的に垂直配向させる方法が好ましい。ライオトロピック液晶を基材面に対して垂直配向させることにより、二軸性光学異方板の厚さ方向の屈折率を効率よく制御することができる。ライオトロピック液晶を垂直配向させる方法としては、例えば、ライオトロピック液晶の溶液またはライオトロピック液晶と添加剤を含む溶液を基材上に塗布して、固定化する方法を挙げることができる。この配向処理に際しては、製造効率に優れ、軽量化、薄型化を達成することができ、基材への損傷を防ぎ、均一な厚さで塗布することができるなどの理由により、配向膜を使用しないことが好ましい。
【０１４５】
ライオトロピック液晶の溶液の調製に用いる溶媒としては、水や有機溶媒を使用することができる。有機溶媒としては、例えば、Ｎ,Ｎ-ジメチルホルムアミドなどのアミド類；ジメチルスルホキシドなどのスルホキシド；ピリジンなどのヘテロ環化合物；ベンゼン、及びヘキサンなどの炭化水素類；クロロホルム、及び塩化メチレンなどのハロゲン化物；酢酸メチル、及び酢酸ブチルなどのエステル類；アセトン、及びメチルエチルケトンなどのケトン類；並びにテトラヒドロフラン、及び１,２-ジメトキシエタンなどのエーテル類；などを挙げることができる。ライオトロピック液晶の溶液の濃度は、溶液が液晶性を示す限り特に制限はないが、溶媒１００重量部に対してライオトロピック液晶０.０００１〜１００重量部であることが好ましく、０.００１〜１重量部であることがより好ましい。ライオトロピック液晶の溶液の塗布方法に特に制限はなく、例えば、押出コーティング法、ダイレクトグラビアコーティング法、リバースグラビアコーティング法、及びダイコーティング法などを挙げることができる。
【０１４６】
剪断により配向させたライオトロピック液晶は、配向状態を維持したまま固定化することが好ましい。固定化する方法としては、例えば、乾燥による溶媒除去法、熱重合開始剤を用いる熱重合反応法、及び光重合開始剤を用いる光重合反応法などを挙げることができる。ライオトロピック液晶の配向により、ライオトロピック液晶を含む層の面内屈折率が最大となる方向は、ライオトロピック液晶の分子平面と実質的に平行な方向または実質的に垂直な方向になる。
【０１４７】
（ｉｖ）光異性化物質を含む層
光異性化物質は、光により立体異性化または構造異性化を起こす物質であり、中でも、異なる波長の光または熱によって逆異性化を起こす物質を好適に用いることができる。そのような物質には、構造異性化とともに可視域での色調変化を伴うフォトクロミック化合物が含まれ、その具体例としては、アゾベンゼン系化合物、ベンズアルドキシム系化合物、アゾメチン系化合物、スチルベン系化合物、スピロピラン系化合物、スピロオキサジン系化合物、フルギド系化合物、ジアリールエテン系化合物、ケイ皮酸系化合物、レチナール系化合物、及びヘミチオインジゴ系化合物を挙げることができる。
【０１４８】
光異性化物質としては、低分子化合物またはポリマーのいずれをも用いることができる。ポリマーの場合、光異性化基は、主鎖または側鎖のいずれに存在してもよい。ポリマーは、ホモポリマー、又はコポリマーのいずれであってもよい。コポリマーは、光異性化能、ガラス転移温度などを調節するために、コモノマーおよび共重合比を適宜選択することができる。本発明においては、光異性化し得る官能基を有する光異性化物質が同時に液晶化合物である、すなわち、液晶化合物を光異性化し得る官能基を有する化合物とすることもできる。
【０１４９】
光異性化物質としては、例えば、化学式〔５〕で表されるアクリル酸エステル系ポリマーなどを挙げることができる。
【０１５０】
【化３】
2008134579.tif 000005
【０１５１】
光異性化物質を含む層を形成する方法に特に制限はなく、例えば、光異性化物質を含む溶液を基材上に塗布して膜状面を形成し、乾燥工程を経て、直線偏光を照射する方法などを挙げることができる。直線偏光は、膜状面に垂直な方向から照射することが好ましい。
直線偏光の照射は、塗布層が概ね乾燥した時点から行うことができる。「概ね乾燥」とは、塗布層中の残留溶媒３０重量％以下を目安とすることができる。直線偏光を照射する温度は、残留溶媒の量に応じて適宜選択することができるが、光異性化物質のガラス転移温度をＴg(℃)としたとき、Ｔg-５０(℃)からＴg＋３０(℃)の範囲であることが好ましい。
【０１５２】
直線偏光の光源に特に制限はなく、例えば、水銀ランプ、ハロゲンランプなどを挙げることができる。直線偏光を照射することにより、光異性化物質を含む層の面内屈折率が最大となる方向が、照射光の偏光軸と実質的に直交する方向になる。このような方法により、ｎz＞ｎy、及びｎx＞ｎyの関係を満たす二軸性光学異方板を効率的に形成することができる。
【０１５３】
光異性化物質を含む溶液を塗布する基材としては、例えば、ガラス、合成樹脂などからなる板状物などを挙げることができる。光異性化物質を、本発明に用いる偏光子、本発明の光学フィルタなどの表面に積層することにより、液晶表示装置を軽量化、薄型化し、製造効率を高めることができる。
【０１５４】
光異性化物質を含む溶液の調製に用いる溶媒に特に制限はなく、例えば、メタノール、塩化メチレン、アセトン、及びメチルエチルケトンなどを挙げることができる。溶液の濃度に特に制限はなく、塗布に好適な粘度となるように適宜選択することができるが、通常は、溶媒１００重量部に対して、光異性化物質が１〜１００重量部であることが好ましい。溶液の塗布方法に特に制限はなく、例えば、バーコーター、ロールコーターなどを用いて塗布することができる。
【０１５５】
第三実施形態においては、前記二軸性光学異方板の面内方向の主屈折率をｎx、ｎy、及び厚さ方向の主屈折率をｎzとしたとき、前記二軸性光学異方板の全てが、ｎz＞ｎy、及びｎx＞ｎyを満たす。二軸性光学異方板が、このような特性であると、コントラスト視野角が良く、本発明の液晶表示装置の表示画像を、正面及び斜めからの観察において同様の色バランスがとれたものにすることができる。
【０１５６】
第三実施形態の液晶表示装置においては、波長４５０ｎｍ、及び波長５５０ｎｍの光が入射角０度で入射したときの、前記二軸性光学異方板の面内方向のレターデーションをＲe450、及びＲe550としたとき、前記二軸性光学異方板の全てが、０．９≦Ｒe450／Ｒe550≦１．１の関係を満たすことが好ましい。二軸性光学異方板が、このような特性であると、第三実施形態の液晶表示装置の表示画像を、正面及び斜めからの観察において同様の色バランスがとれたものにすることができる。
レターデーションＲe450、及びＲe550は、高速分光エリプソメーター〔Ｊ．Ａ．Ｗｏｏｌａｍ社、Ｍ-２０００Ｕ〕を用いて、波長４５０ｎｍ、及び波長５５０ｎｍの光を入射させて測定した値である。
【０１５７】
第三実施形態の液晶表示装置において、前記二軸性光学異方板を１枚備える形態としては、（Ｉ）出射側偏光子と液晶セルの間に二軸性光学異方板を１枚備える形態と、（ＩＩ）入射側偏光子と液晶セルの間に二軸性光学異方板を１枚備える形態との２通りがある。
【０１５８】
上記（Ｉ）または（ＩＩ）の形態においては、二軸性光学異方板の面内の遅相軸と、二軸性光学異方板の近傍に配置されている方の偏光子の偏光吸収軸とが、略平行または略直角の位置関係にあることが好ましい。本明細書において、略平行とは、二つ軸のなす角度が３度以内、より好ましくは１度以内であることを意味する。略直角とは、二つ軸のなす角度が８７〜９３度、より好ましくは８９〜９１度であることを意味する。
【０１５９】
本発明の液晶表示装置において、前記二軸性光学異方板を２枚備える形態としては、以下の（ＩＩＩ）〜（Ｖ）の３通りがある。（ＩＩＩ）出射側偏光子と液晶セルの間に二軸性光学異方板を１枚備え、且つ、液晶表示装置の入射側偏光子と液晶セルの間に二軸性光学異方板を１枚備える形態。（ＶＩ）出射側偏光子と液晶セルの間に二軸性光学異方板を２枚備える形態。（Ｖ）入射側偏光子と液晶セルの間に二軸性光学異方板を２枚備える形態。これらの中でも、（ＩＩＩ）の形態が好ましい。
【０１６０】
上記（ＩＩＩ）の形態においては、出射側偏光子と液晶セルとの間に配置された二軸性光学異方板の面内の遅相軸と、出射側偏光子の偏光吸収軸とが、略平行の位置関係にあり、且つ、入射側偏光子と液晶セルとの間に配置された二軸性光学異方板の面内の遅相軸と、入射側偏光子の偏光吸収軸とが、略平行の位置関係にあることが好ましい。
【０１６１】
第三実施形態の液晶表示装置においては、出射側偏光子の偏光吸収軸または入射側偏光子の偏光吸収軸と、電圧無印加状態の液晶セルの遅相軸とが、略平行または略直角であることが好ましい。
【０１６２】
第三実施形態の液晶表示装置では、入射側偏光子と出射側偏光子との間に配される、出射側偏光板の液晶セルに近い側の保護フィルム、電圧無印加状態のインプレーンスイッチングモードの液晶セル、入射側偏光板の液晶セルに近い側の保護フィルム、及びすべての二軸性光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１６３】
また、第三実施形態の液晶表示装置では、さらに、入射側偏光子と光源との間に、前記の光学フィルタを備えている。光源から発した光が、本発明光学フィルタにおいて、式〔１〕の関係を満たす光線透過率で透過するようなっている。
【０１６４】
第三実施形態の液晶表示装置においては、前記入射側偏光板と前記光学フィルタとが一体となっていることが好ましい。一体になることで該入射側偏光板と該光学フィルタとの間に空間が無くなる。一体にする方法は、特に制限されない。例えば、接着剤や粘着剤を用いてこれらを貼りあわせる方法、これらの表面にプラズマを接触させ次いでこれらを圧着する方法などが挙げられる。接着剤や粘着剤は、可視光に対して透明であることが好ましく、また無用な位相差を発生させないものであることが好ましい。該入射側偏光板と該光学フィルタとを一体にした場合には、該光学フィルタは入射側偏光子の保護フィルムとしても機能するので、該入射側偏光板の、前記光源側の保護フィルムを省略することができる。
【０１６５】
（液晶表示装置の第四実施形態）
本発明の第四実施形態の液晶表示装置は、出射側偏光板、インプレーンスイッチングモードの液晶セル、入射側偏光板、及び光源をこの順に備えるものである。
前記出射側偏光板は、出射側偏光子と該出射側偏光子の両面に積層された保護フィルムとを含んでなるものである。前記入射側偏光板は、入射側偏光子と該入射側偏光子の両面に積層された保護フィルムとを含んでなるものである。
【０１６６】
第四実施形態の液晶表示装置では、さらに、出射側偏光子と液晶セルとの間または入射側偏光子と液晶セルとの間に、ｎz≧ｎx＞ｎyの関係を満たす１枚の第一光学異方板と、ｎx＞ｎy≧ｎzの関係を満たす１枚の第二光学異方板とを重層または積層して備えている。
ｎz≧ｎx＞ｎyの関係を満たす第一光学異方板は、第三実施形態の液晶表示装置に用いたｎx＞ｎy及びｎz＞ｎyの関係を満たす二軸性光学異方板の中から選択することができる。
ｎx＞ｎy≧ｎzの関係を満たす第二光学異方板は、第二実施形態の液晶表示装置に用いた二軸性光学異方板と同じもの（ｎx＞ｎy＞ｎzの関係を満たすもの）を用いてもよいし、ｎx＞ｎy＝ｎzの関係を満たすものを用いてもよい。
ｎz≧ｎx＞ｎyの関係を満たす第一光学異方板の遅相軸と、入射側偏光子の偏光吸収軸とが略直角に配置することが好ましい。
ｎx＞ｎy≧ｎzの関係を満たす第二光学異方板の遅相軸と、入射側偏光子の偏光吸収軸とが略直角に配置することが好ましい。
【０１６７】
また、第四実施形態の液晶表示装置では、入射側偏光子と出射側偏光子との間に配される、出射側偏光板の液晶セルに近い側の保護フィルム、電圧無印加状態のインプレーンスイッチングモード液晶セル、入射側偏光板の液晶セルに近い側の保護フィルム、及びすべての光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１６８】
第四実施形態の液晶表示装置では、さらに、入射側偏光子と光源との間に、本発明の光学フィルタを備えている。光源から発した光が、本発明光学フィルタにおいて、式〔１〕の関係を満たす光線透過率で透過するようなっている。
【０１６９】
第四実施形態の液晶表示装置においては、前記入射側偏光板と前記光学フィルタとが一体となっていることが好ましい。一体になることで該入射側偏光板と該光学フィルタとの間に空間が無くなる。一体にする方法は、特に制限されない。例えば、接着剤や粘着剤を用いてこれらを貼りあわせる方法、これらの表面にプラズマを接触させ次いでこれらを圧着する方法などが挙げられる。接着剤や粘着剤は、可視光に対して透明であることが好ましく、また無用な位相差を発生させないものであることが好ましい。該入射側偏光板と該光学フィルタとを一体にした場合には、該光学フィルタは入射側偏光子の保護フィルムとしても機能するので、該入射側偏光板の、前記光源側の保護フィルムを省略することができる。
【０１７０】
（液晶表示装置の第五実施形態）
本発明の第五実施形態の液晶表示装置は、前記本発明の偏光板を備えた液晶パネルを備えたものである。第五実施形態の液晶表示装置では前記本発明の偏光板を、光源と液晶セルとの間に配置し、光源から発した光が本発明偏光板において、式〔２〕の関係を満たす光線透過率で透過するようにする。
【０１７１】
（液晶表示装置の第六実施形態）
本発明の第六実施形態の液晶表示装置は、出射側偏光板、ヴァーティカルアライメントモードの液晶セル、入射側偏光板、及び光源をこの順に備えるものである。
前記出射側偏光板は、出射側偏光子と該出射側偏光子の両面に積層された保護フィルムとを含んでなるものである。前記入射側偏光板は、前記本発明の偏光板からなる。
【０１７２】
第六実施形態の液晶表示装置では、さらに、出射側偏光子と液晶セルとの間および／または入射側偏光子と液晶セルとの間に、ｎx＞ｎy＞ｎzの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備えている。
【０１７３】
該二軸性光学異方板を配置する態様としては、出射側偏光子と液晶セルとの間だけに１枚配する態様、入射側偏光子と液晶セルとの間だけに１枚配置する態様、出射側偏光子と液晶セルとの間および入射側偏光子と液晶セルとの間それぞれに１枚配置する態様、出射側偏光子と液晶セルとの間だけに２枚配する態様、入射側偏光子と液晶セルとの間だけに２枚配置する態様、出射側偏光子と液晶セルとの間および入射側偏光子と液晶セルとの間それぞれに２枚配置する態様、出射側偏光子と液晶セルとの間に１枚配置し且つ入射側偏光子と液晶セルとの間に２枚配置する態様、および出射側偏光子と液晶セルとの間に２枚配置し且つ入射側偏光子と液晶セルとの間に１枚配置する態様が含まれる。
【０１７４】
第六実施形態に用いられる二軸性光学異方板は、第二実施形態に用いられる二軸性光学異方板として例示されたものと同じものである。また該二軸性光学異方板の配置方向は第二実施形態で示したものと同様にできる。
【０１７５】
第六実施形態においては、波長４５０ｎｍ、及び波長５５０ｎｍの光が入射角０度で入射したときの、前記二軸性光学異方板の面内方向のレターデーションをＲe450、及びＲe550としたとき、前記二軸性光学異方板の全てが、０．９≦Ｒe450／Ｒe550≦１．０５の関係を満たすことが好ましい。二軸性光学異方板が、このような特性であると、第六実施形態の液晶表示装置の表示画像を、正面及び斜めからの観察において同様の色バランスがとれたものにすることができる。
レターデーションＲe450、及びＲe550は、高速分光エリプソメーター〔Ｊ．Ａ．Ｗｏｏｌａｍ社、Ｍ-２０００Ｕ〕を用いて、波長４５０ｎｍ、及び波長５５０ｎｍの光を入射させて測定した値である。
【０１７６】
第六実施形態の液晶表示装置では、入射側偏光子と出射側偏光子との間に配される、出射側偏光板の液晶セルに近い側の保護フィルム、電圧無印加状態のヴァーティカルアライメントモードの液晶セル、入射側偏光板の液晶セルに近い側の保護フィルム、及びすべての二軸性光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１７７】
また、第六実施形態の液晶表示装置では、光源から発した光が、本発明偏光板からなる入射側偏光板において、式〔２〕の関係を満たす光線透過率で透過するようになっている。
【０１７８】
（液晶表示装置の第七実施形態）
本発明の第七実施形態の液晶表示装置は、出射側偏光板、インプレーンスイッチングモードの液晶セル、入射側偏光板及び光源をこの順に備えてなるものである。
前記出射側偏光板は出射側偏光子と該出射側偏光子の両面に積層された保護フィルムとを含有してなるものである。前記入射側偏光板は前記本発明の偏光板からなる。
【０１７９】
第七実施形態の液晶表示装置では、さらに、出射側偏光子と液晶セルとの間および／または入射側偏光子と液晶セルとの間に、ｎx＞ｎy及びｎz＞ｎyの関係（ただし、ｎxは面内遅相軸方向の屈折率、ｎyは遅相軸に面内で直交する方向の屈折率、ｎzは厚さ方向の屈折率）を満たす二軸性光学異方板を１枚または２枚備えている。
【０１８０】
該二軸性光学異方板を配置する態様としては、出射側偏光子と液晶セルとの間だけに１枚配する態様、入射側偏光子と液晶セルとの間だけに１枚配置する態様、出射側偏光子と液晶セルとの間および入射側偏光子と液晶セルとの間それぞれに１枚配置する態様、出射側偏光子と液晶セルとの間だけに２枚配する態様、入射側偏光子と液晶セルとの間だけに２枚配置する態様、出射側偏光子と液晶セルとの間および入射側偏光子と液晶セルとの間それぞれに２枚配置する態様、出射側偏光子と液晶セルとの間に１枚配置し且つ入射側偏光子と液晶セルとの間に２枚配置する態様、および出射側偏光子と液晶セルとの間に２枚配置し且つ入射側偏光子と液晶セルとの間に１枚配置する態様が含まれる。
【０１８１】
第七実施形態に用いられる二軸性光学異方板は、第三実施形態に用いられる二軸性光学異方板として例示されたものと同じものである。また該二軸性光学異方板の配置方向は第三実施形態で示したものと同様にできる。
【０１８２】
第七実施形態の液晶表示装置においては、波長４５０ｎｍ、及び波長５５０ｎｍの光が入射角０度で入射したときの、前記二軸性光学異方板の面内方向のレターデーションをＲe450、及びＲe550としたとき、前記二軸性光学異方板の全てが、０．９≦Ｒe450／Ｒe550≦１．１の関係を満たすことが好ましい。二軸性光学異方板が、このような特性であると、第七実施形態の液晶表示装置の表示画像を、正面及び斜めからの観察において同様の色バランスがとれたものにすることができる。
レターデーションＲe450、及びＲe550は、高速分光エリプソメーター〔Ｊ．Ａ．Ｗｏｏｌａｍ社、Ｍ-２０００Ｕ〕を用いて、波長４５０ｎｍ、及び波長５５０ｎｍの光を入射させて測定した値である。
【０１８３】
第七実施形態の液晶表示装置では、入射側偏光子と出射側偏光子との間に配される、出射側偏光板の液晶セルに近い側の保護フィルム、電圧無印加状態のインプレーンスイッチングモードの液晶セル、入射側偏光板の液晶セルに近い側の保護フィルム、及びすべての二軸性光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１８４】
また、第七実施形態の液晶表示装置では、光源から発した光が、本発明偏光板からなる入射側偏光板において、式〔２〕の関係を満たす光線透過率で透過するようになっている。
【０１８５】
（液晶表示装置の第八実施形態）
第八実施形態の液晶表示装置は、出射側偏光板、インプレーンスイッチングモードの液晶セル、入射側偏光板及び光源をこの順に備えてなるものである。
前記出射側偏光板は出射側偏光子と該出射側偏光子の両面に積層された保護フィルムとを含有してなるものである。前記入射側偏光板は前記本発明の偏光板からなる。
【０１８６】
第八実施形態の液晶表示装置では、さらに、出射側偏光子と液晶セルとの間または入射側偏光子と液晶セルとの間に、ｎz≧ｎx＞ｎyの関係を満たす１枚の第一光学異方板と、ｎx＞ｎy≧ｎzの関係を満たす１枚の第二光学異方板とを重層または積層して備えている。
ｎz≧ｎx＞ｎyの関係を満たす第一光学異方板は、第三実施形態の液晶表示装置に用いたｎx＞ｎy及びｎz＞ｎyの関係を満たす二軸性光学異方板の中から選択することができる。
ｎx＞ｎy≧ｎzの関係を満たす第二光学異方板は、第二実施形態の液晶表示装置に用いた二軸性光学異方板と同じもの（ｎx＞ｎy＞ｎzの関係を満たすもの）を用いてもよいし、ｎx＞ｎy＝ｎzの関係を満たすものを用いてもよい。
ｎz≧ｎx＞ｎyの関係を満たす第一光学異方板の遅相軸と、入射側偏光子の偏光吸収軸とが略直角に配置することが好ましい。
ｎx＞ｎy≧ｎzの関係を満たす第二光学異方板の遅相軸と、入射側偏光子の偏光吸収軸とが略直角に配置することが好ましい。
【０１８７】
第八実施形態の液晶表示装置では、入射側偏光子と出射側偏光子との間に配される、出射側偏光板の液晶セルに近い側の保護フィルム、電圧無印加状態のインプレーンスイッチングモードの液晶セル、入射側偏光板の液晶セルに近い側の保護フィルム、第一光学異方板及び第二光学異方板を仮に積層体または重層体にしたときに、該積層体または重層体が、波長５５０ｎｍの光を入射角０度で入射させたときのレターデーションＲ0と、波長５５０ｎｍの光を入射角４０度で入射させたときのレターデーションＲ40とが、｜Ｒ40−Ｒ0｜≦３５ｎｍの関係を満たす。
【０１８８】
また、第八実施形態の液晶表示装置では、光源から発した光が、本発明偏光板からなる入射側偏光板において、式〔２〕の関係を満たす光線透過率で透過するようになっている。
【０１８９】
本発明の液晶表示装置は、前記出射側偏光子、前記液晶セル、前記入射側偏光子、前記光源、前記光学異方板、及び前記光学フィルタの他に、他のフィルムまたは層を設けてもよい、例えば、プリズムアレイシート、レンズアレイシート、光拡散板、導光板、拡散シート、及び輝度向上フィルムなどを適宜な位置に、１枚または２枚以上配置することができる。
【０１９０】
本発明の液晶表示装置では、光源で発光された白色光が、本発明の光学フィルタ又は本発明の偏光板を透過し、次いで液晶セルを透過して、画像を視認できるようになっている。本発明の光学フィルタ又は本発明の偏光板では、正面方向の透過光の色度座標に比べ斜め方向の透過光の色度座標が相対的に青色又は緑色になった光に変換される。液晶セルでは、正面方向の透過光の色度座標に比べ斜め方向の透過光の色度座標が相対的に赤色又は黄色になった光に変換されるので、本発明の光学フィルタ又は本発明の偏光板を透過した光が液晶セルを透過すると、正面方向及び斜め方向ともに、青色、緑色、赤色のバランスが取れた、白色光になる。
【実施例】
【０１９１】
以下、実施例及び比較例を示し、本発明を更に具体的に説明するが、本発明は下記の実施例に制限されるものではない。
【０１９２】
比較例１
ノルボルネン系重合体からなる、厚さ１００μｍの光学的に等方性のフィルム（日本ゼオン社製、商品名「ゼオノアフィルムＺＦ１４」）は、波長４４０ｎｍの正面方向の透過率ＴFB,Nは９１％、波長４４０ｎｍの極角６０度方向の透過率の平均値ＴFB,60は８３％、波長５３０ｎｍの正面方向の透過率ＴFG,Nは９１％、波長５３０ｎｍの極角６０度方向の透過率の平均値ＴFG,60は８３％、波長６２０ｎｍの正面方向の透過率ＴFR,Nは９２％、及び波長６２０ｎｍの極角６０度方向の透過率の平均値ＴFR,60は８３％であった。選択反射は生じなかった。
【０１９３】
前記等方性フィルム及びＶＡモード液晶パネルを重ね、図１に示す発光スペクトルを持つ白色光を等方性フィルム側から入射し、液晶パネルを白表示の状態にして、透過光の色度を測定し、ＣＩＥ（国際照明委員会）１９３１年制定の表色系（ＪＩＳ−Ｚ−８７０１）に基づき色度座標を求め、観察角度による分布を求めた。結果を図４及び図５に示す。図４は色度座標（ｘ、ｙ）を示すものである。図４中の白丸は極角０度の色度座標である。観察角度が大きくなると色度が右上の方向に分布していくことが判る。図５は正面方向の色度座標（ｘN、ｙN）と斜め方向の色度座標（ｘθ、ｙθ）と間の直線距離（Δｘｙ）を示したものである。極角が大きくなると（Δｘｙ）が大きくなることがわかる。
【０１９４】
実施例１
ノルボルネン系重合体からなる、厚さ１００μｍの光学的に等方性のフィルム（日本ゼオン社製、商品名「ゼオノアフィルムＺＦ１４」）を透明基材として用いた。この透明基材の両面を濡れ指数が５６ｄｙｎｅ／ｃｍになるようにプラズマ処理した。ポリビニルアルコール  ５重量部及び水  ９５重量部からなる溶液を透明基材の片面に塗布し、乾燥して、膜を形成した。次いで、透明基材の長手方向に平行な方向に、フェルトのロールでラビングして、平均厚さ０．１μｍの配向膜を得た。
【０１９５】
ネマチック液晶化合物（ＢＡＳＦ社製、商品名「ＬＣ２４２」）  １００重量部、カイラル剤（ＢＡＳＦ社製、商品名「ＬＣ７５６」）  ６．０５重量部、光重合開始剤（チバ・スペシャルティー・ケミカルズ社製、商品名「Ｉｒｇａｃｕｒｅ９０７」）  ３．２８重量部、及び界面活性剤（セイミケミカル社製、商品名「ＫＨ−４０」）  ０．２３重量部を、メチルエチルケトン  １６４重量部に溶解し、孔径２μｍのポリフルオロエチレン製ＣＤ／Ｘシリンジフィルターを用いて濾過することにより、塗工液を調製した。
【０１９６】
配向膜上に、塗工液を乾燥厚さ１μｍになるように塗工し、１００℃で５分間乾燥した。次いで、紫外線を５００ｍＪ／ｃｍ2で照射し、コレステリック樹脂層を形成し、円偏光反射板（光学フィルタＢ）を得た。
この光学フィルタＢに、図１に示す発光スペクトルを持つ平行化された白色光を極角０度及び６０度で入射し、光線透過率を分光器（相馬光学社製、商品名「Ｓ−２６００」）で測定した。
【０１９７】
波長４４０ｎｍの正面方向の透過率ＴFB,Nは６２％、波長４４０ｎｍの極角６０度方向の透過率の平均値ＴFB,60は８３％、波長５３０ｎｍの正面方向の透過率ＴFG,Nは８８％、波長５３０ｎｍの極角６０度方向の透過率の平均値ＴFG,60は８４％、波長６２０ｎｍの正面方向の透過率ＴFR,Nは８９％、及び波長６２０ｎｍの極角６０度方向の透過率の平均値ＴFR,60は８５％であった。正面方向の選択反射帯域の中心波長は４３０ｎｍ、極角６０度方向の選択反射帯域の中心波長は３６０ｎｍであった。
【０１９８】
光学フィルタＢ及びＶＡモード液晶パネルを重ね、図１に示す発光スペクトルを持つ白色光を光学フィルタＢ側から入射し、液晶パネルを白表示の状態にして、透過光の色度を測定し、ＣＩＥ（国際照明委員会）１９３１年制定の表色系（ＪＩＳ−Ｚ−８７０１）に基づき色度座標を求め、観察角度による分布を求めた。結果を図６及び図７に示す。図６は色度座標（ｘ、ｙ）を示すものである。白丸は極角０度のときの色度である。観察角度による色度座標のシフトが少なく、白丸の周りに小さくまとまった分布を成している。図７は正面方向の色度座標（ｘN、ｙN）と斜め方向の色度座標（ｘθ、ｙθ）との間の直線距離（Δｘｙ）を示したものである。観察角度が大きくなっても（Δｘｙ）が差ほど大きくならないことがわかる。
【０１９９】
実施例２
ネマチック液晶化合物（ＢＡＳＦ社製、商品名「ＬＣ２４２」）  １００重量部、カイラル剤（ＢＡＳＦ社製、商品名「ＬＣ７５６」）  ３．４６重量部、光重合開始剤（チバ・スペシャルティー・ケミカルズ社製、商品名「Ｉｒｇａｃｕｒｅ９０７」）  ３．２１重量部、及び界面活性剤（セイミケミカル社製、商品名「ＫＨ−４０」）  ０．１１重量部を、メチルエチルケトン  １６０重量部に溶解し、孔径２μｍのポリフルオロエチレン製ＣＤ／Ｘシリンジフィルターを用いて濾過することにより、塗工液を調製した。
【０２００】
配向膜上に、塗工液を乾燥厚さ１．８８μｍになるように塗工し、１００℃で５分間乾燥した。次いで、紫外線を１５０ｍＪ／ｃｍ2で照射し、コレステリック樹脂層を形成し、円偏光反射板（光学フィルタＲ）を得た。
この光学フィルタＲは、波長４４０ｎｍの正面方向の透過率ＴFB,Nは８３％、波長４４０ｎｍの極角６０度方向の透過率の平均値ＴFB,60は８４％、波長５３０ｎｍの正面方向の透過率ＴFG,Nは８４％、波長５３０ｎｍの極角６０度方向の透過率の平均値ＴFG,60は７５％、波長６２０ｎｍの正面方向の透過率ＴFR,Nは８５％、及び波長６２０ｎｍの極角６０度方向の透過率の平均値ＴFR,60は７５％であった。正面方向の選択反射帯域の中心波長は７６０ｎｍ、極角６０度方向の選択反射帯域の中心波長は６４０ｎｍであった。
【０２０１】
光学フィルタＲ及びＶＡモード液晶パネルを重ね、図１に示す発光スペクトルを持つ白色光を光学フィルタＲ側から入射し、液晶パネルを白表示の状態にして、透過光の色度を測定し、ＣＩＥ（国際照明委員会）１９３１年制定の表色系（ＪＩＳ−Ｚ−８７０１）に基づき色度座標を求め、観察角度による分布を求めた。結果を図８及び図９に示す。図８は色度座標（ｘ、ｙ）を示すものである。白丸は極角０度のときの色度である。観察角度による色度座標のシフトが少なく、小さくまとまった分布を成している。図９は正面方向の色度座標（ｘN、ｙN）と斜め方向の色度座標（ｘθ、ｙθ）との間の直線距離（Δｘｙ）を示したものである。観察角度が大きくなっても（Δｘｙ）が差ほど大きくならないことがわかる。
【０２０２】
（１）厚さ
スナップゲージ（ミツトヨ社製、ＩＤ-Ｃ１１２ＢＳ）を用いて、二軸性光学異方板の幅方向に５ｃｍ間隔で厚さを測定して平均値を求める。
【０２０３】
（２）屈折率
温度２０℃、湿度６０％の条件下で、高速分光エリプソメーター〔Ｊ．Ａ．Ｗｏｏｏｌａｍ社製、Ｍ-２０００Ｕ〕を用いて、波長５５０ｎｍにおいて二軸性光学異方板の面内の遅相軸方向の屈折率ｎxi、面内で遅相軸に直角な方向の屈折率ｎyi、厚さ方向の屈折率ｎziを、二軸性光学異方板の幅方向に等間隔で１０点測定して平均値を求める。
【０２０４】
（３）レターデーションＲ0、及びＲ40
温度２０℃、湿度６０％の条件下で、高速分光エリプソメーター〔Ｊ．Ａ．Ｗｏｏｏｌａｍ社製、Ｍ-２０００Ｕ〕を用いて、波長５５０ｎｍの光において、光学積層板の幅方向に等間隔で１０点測定し、平均値を算出する。
【０２０５】
（４）レターデーションＲe450、及びＲe550
温度２０℃、湿度６０％の条件下で、高速分光エリプソメーター〔Ｊ．Ａ．Ｗｏｏｏｌａｍ社製、Ｍ-２０００Ｕ〕を用いて、波長４５０ｎｍ、及び波長５５０ｎｍの光において、二軸性光学異方板の幅方向に等間隔で１０点測定し、平均値Ｒe450、及び平均値Ｒe550を算出する。
【０２０６】
（二軸性光学異方板２Ａの作製）
ノルボルネン系重合体からなる、厚さ１００μｍの光学的に等方性のフィルム（日本ゼオン社製、商品名「ゼオノアフィルムＺＦ１４」）をテンター延伸機を使用して、延伸温度１３４℃、縦延伸倍率１．４１倍、横延伸倍率１．４１倍で同時二軸延伸を行い、さらに、そのフィルムの片面をコロナ処理（該フィルムの片面を、高周波発信機（春日電機社製  高周波電源ＡＧＩ-０２４）を用いて、出力０．８ｋＷでコロナ放電処理して、フィルムの表面張力を０．０７２Ｎ／ｍとする処理）して、厚さ５０μｍの二軸性光学異方板２Ａを得た。
得られた二軸性光学異方板２Ａの屈折率は、ｎx＝１．５３２１３、ｎy＝１．５３０７３、ｎz＝１．５２７１３であった。また、二軸性光学異方板２ＡのＲe450／Ｒe550は１．０１であった。
【０２０７】
（二軸性光学異方板２Ｂの作製）
延伸温度を１３８℃とした他は二軸性光学異方板２Ａの作製と同様にして、厚さ５０μｍの二軸性光学異方板２Ｂを得た。
得られた二軸性光学異方板２Ｂの屈折率は、ｎx＝１．５３１３７、ｎy＝１．５３０３７、ｎz＝１．５２８２７であった。また、二軸性光学異方板２ＡのＲe450／Ｒe550は１．０１であった。
【０２０８】
（二軸性光学異方板２Ｃの作製）
両面に粘着層を介し熱収縮性フィルムを接着したポリカーボネート製フィルムを、テンター延伸機を使用して、延伸温度１５２℃、延伸倍率１．３倍で、一軸延伸して、厚さ１００μｍの二軸性光学異方板２Ｃを得た。得られた二軸性光学異方板２Ｃの屈折率は、ｎx＝１．５８１３６、ｎy＝１．５７８６３、ｎz＝１．５８００１であった。また、二軸性光学異方板２ＣのＲe450／Ｒe550は１．０６であった。
【０２０９】
（二軸性光学異方板２Ｄの作製）
スチレン-無水マレイン酸共重合体〔ガラス転移温度１００℃〕からなるａ層、ノルボルネン開環重合体水素化物〔ガラス転移温度１００℃〕からなるｂ層、及び変性エチレン-酢酸ビニル共重合体〔ビカット軟化点８０℃〕からなるｃ層を有する、ｂ層（３３μｍ）-ｃ層（８μｍ）-ａ層（６５μｍ）-ｃ層（８μｍ）-ｂ層（３３μｍ）の構成を有する未延伸積層体を共押出成形により得た。得られた未延伸積層体を、テンター延伸機を使用して、延伸温度１３５℃、延伸倍率１．５倍で、一軸延伸し、さらに、そのフィルムの片面をコロナ処理（該フィルムの片面を、高周波発信機（春日電機社製  高周波電源ＡＧＩ-０２４）を用いて、出力０．８ＫＷでコロナ放電処理して、フィルムの表面張力を０．０７２Ｎ／ｍとする処理）して、厚さ９８μｍの二軸性光学異方板２Ｄを得た。得られた二軸性光学異方板２Ｄの屈折率は、ｎx＝１．５７０２４、ｎy＝１．５６９２７、ｎz＝１．５７０４８であった。また、二軸性光学異方板２ＤのＲe450／Ｒe550は１．０４であった。
【０２１０】
（二軸性光学異方板２Ｅの作製）
未延伸積層体の各層の厚さを、ｂ層（３８μｍ）-ｃ層（１０μｍ）-ａ層（７６μｍ）-ｃ層（１０μｍ）-ｂ層（３８μｍ）として、延伸温度を１３４℃、延伸倍率を１．７倍にした以外は、二軸性光学異方板２Ｄの作製と同様にして、厚さ１０１μｍの二軸性光学異方板２Ｅを得た。
得られた二軸性光学異方板２Ｅの屈折率は、ｎx＝１．５７０４１、ｎy＝１．５６８７８、ｎz＝１．５７０８２であった。また、二軸性光学異方板２ＥのＲe450／Ｒe550は１．０４であった。
【０２１１】
（二軸性光学異方板２Ｆの作製）
ノルボルネン系重合体からなる、厚さ１００μｍの光学的に等方性のフィルムＺ（日本ゼオン社製、商品名「ゼオノアフィルムＺＦ１４」）をテンター延伸機を使用して、延伸温度１４０℃、延伸倍率１．４１倍で延伸を行い、厚さ７１μｍの二軸性光学異方板２Ｆを得た。
さらに、二軸性光学異方板２Ｆの片面を高周波発信機（春日電機社製  高周波電源ＡＧＩ-０２４）を用いて、出力０．８ｋＷでコロナ放電処理し、フィルムの表面張力を０．０７２Ｎ／ｍにした。
二軸性光学異方板２Ｆの屈折率は、ｎx＝１．５３０７２、ｎy＝１．５２９９２、ｎz＝１．５２９３７であった。また、二軸性光学異方板２ＦのＲe450／Ｒe550は１．０１であった。
【０２１２】
（一軸性光学異方板２Ｇの作製）
スチレン-無水マレイン酸共重合体〔ガラス転移温度１３０℃〕からなるａ層、ノルボルネン開環重合体水素化物〔ガラス転移温度１０５℃〕からなるｂ層、及び変性エチレン-酢酸ビニル共重合体〔ビカット軟化点８０℃〕からなるｃ層を有し、ｂ層（３３μｍ）-ｃ層（８μｍ）-ａ層（６５μｍ）-ｃ層（８μｍ）-ｂ層（３３μｍ）の構成を有する未延伸積層体を共押出成形により得た。得られた未延伸積層体を、縦一軸延伸機を使用して、延伸温度１３５℃、延伸倍率１．５倍で、延伸し、厚さ１１８μｍの一軸性光学異方板２Ｇを得た。
【０２１３】
さらに、この一軸性光学異方板２Ｇの片面を高周波発信機（春日電機社製  高周波電源ＡＧＩ-０２４）を用いて、出力０．８ｋＷでコロナ放電処理し、フィルムの表面張力を０．０７２Ｎ／ｍにした。
一軸性光学異方板２Ｇの屈折率は、ｎx＝１．５８０３３、ｎy＝１．５７９３４、ｎz＝１．５８０３３であった。また、この一軸性光学異方板２ＧのＲe450／Ｒe550は１．０４であった。
【０２１４】
（偏光子の作製）
厚さ７５μｍのＰＶＡフィルム（クラレ社製、ビニロン＃７５００）をチャックに装着しヨウ素０．２ｇ／ｌ、ヨウ化カリウム６０ｇ／ｌからなる水溶液中に３０℃にて２４０秒間浸漬した。次いでホウ酸７０ｇ／ｌ、ヨウ化カリウム３０ｇ／ｌの組成の水溶液中で６．０倍に一軸延伸し５分間ホウ酸処理を行った。最後に室温で２４時間乾燥することにより、平均厚さ３０μｍで、偏光度９９.９７％の偏光子を得た。
【０２１５】
実施例３
（光学積層板３の作製）
トリアセチルセルロースフィルム（コニカミノルタ社製、商品名「ＫＣ８ＵＸ２Ｍ」）の片面をケン化処理（該フィルムの片面に、１．５規定水酸化カリウムのイソプロピルアルコール溶液を２５ｍｌ／ｍ2塗布し、２５℃で５秒間乾燥した後、流水で１０秒間洗浄し、次いで２５℃の空気を吹き付ける処理）して、トリアセチルセルロースフィルムＦを得た。
そして、トリアセチルセルロースフィルムＦ、ＶＡモードの液晶セル（厚さ２．７４μｍ、誘電異方性が正、波長５５０ｎｍでの屈折率差Δｎ＝０．０９８８４、プレチルト角９０度）、及び二軸性光学異方板２Ａを、この順序で積層して、光学積層板３を作製した。得られた光学積層板３の｜Ｒ40−Ｒ0｜は、２２ｎｍであった。
【０２１６】
（出射側偏光板３Ａの作製）
前記偏光子３ａの両面にトリアセチルセルロースフィルムＦをポリビニルアルコール系接着剤を用いて貼り合わせて、出射側偏光板３Ａを作製した。このとき、トリアセチルセルロースフィルムＦのケン化処理面が偏光子側に向くようにした。
【０２１７】
（入射側偏光板３Ｂの作製）
また、別の偏光子３ｂを用意し、それの一方の面に光学フィルタＢを、もう一方の面に二軸性光学異方板２Ａを、貼り合わせて、入射側偏光板３Ｂを作製した。このとき、光学フィルタＢの透明基材側が偏光子に向くようにし、且つ、二軸性光学異方板２Ａのコロナ処理面が偏光子に向くようにした。
【０２１８】
この入射側偏光板３Ｂの光学フィルタＢ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは２６％、波長４４０ｎｍの極角６０度方向の透過率の平均値ＴPB,60は２７％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３１％であった。正面方向の選択反射帯域の中心波長は４３０ｎｍ、極角６０度方向の選択反射帯域の中心波長は３６０ｎｍであった。
【０２１９】
（液晶表示装置３の作製）
図２に示す発光スペクトルを有する光源装置Ｌの上に、入射側偏光板３Ｂ、ＶＡモードの液晶セル（厚さ２．７４μｍ、誘電異方性が正、波長５５０ｎｍでの屈折率差Δｎ＝０．０９８８４、プレチルト角９０度）、及び出射側偏光板３Ａを、この順序で積層して、図１１に示す構成の液晶表示装置３を作製した。なお、図１１中の矢印は、偏光子については偏光吸収軸を、二軸性光学異方板については遅相軸を表す。
入射側偏光板３Ｂの二軸性光学異方板２Ａが液晶セル側に向くように配置した。また、出射側偏光子３ａの偏光吸収軸と入射側偏光子３ｂの偏光吸収軸とが直角となるようにした。さらに、二軸性光学異方板２Ａの面内の遅相軸と入射側偏光子３ｂの偏光吸収軸とが直角となるようにした。
得られた液晶表示装置３の観察角度による色度変化を目視評価したところ、液晶表示装置３の表示画像は、表示画面の左右０〜８０度の範囲でほとんど色度変化が認められなかった。
【０２２０】
実施例４
（光学積層板４の作製）
二軸性光学異方板２Ｂ（二軸性光学異方板２ｂ１と称す）、ＶＡモードの液晶セル（厚さ２．７４μｍ、誘電異方性が正、波長５５０ｎｍでの屈折率差Δｎ＝０．０９８８４、プレチルト角９０度）、別の二軸性光学異方板２Ｂ（二軸性光学異方板２ｂ２と称す）を、この順序で積層して、光学積層板４を作製した。二軸性光学異方板２ｂ１の遅相軸と、二軸性光学異方板２ｂ２の遅相軸とが直角になるように配置した。得られた光学積層板４の｜Ｒ40-Ｒ0｜は１９ｎｍであった。
【０２２１】
（出射側偏光板４Ａの作製）
偏光子４ａの一方の面にトリアセチルセルロースフィルムＦを、もう一方の面に二軸性光学異方板２ｂ１を、貼り合わせて、出射側偏光板４Ａを作製した。このとき、トリアセチルセルロースフィルムＦのケン化処理面が該偏光子に向くようにし、且つ二軸性光学異方板２ｂ１のコロナ処理面が該偏光子に向くようにした。
【０２２２】
（入射側偏光板４Ｂの作製）
また、別の偏光子４ｂを用意し、それの一方の面に光学フィルタＢを、もう一方の面に二軸性光学異方板２ｂ２を、貼り合わせて、入射側偏光板４Ｂを作製した。このとき、光学フィルタＢの透明基材側が偏光子に向くようにし、且つ二軸性光学異方板２ｂ２のコロナ処理面が該偏光子に向くようにした。
【０２２３】
この入射側偏光板４Ｂの光学フィルタＢ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは２６％、波長４４０ｎｍの極角６０度方向の透過率の平均値ＴPB,60は２７％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３１％であった。正面方向の選択反射帯域の中心波長は４３０ｎｍ、極角６０度方向の選択反射帯域の中心波長は３６０ｎｍであった。
【０２２４】
（液晶表示装置４の作製）
図２に示す発光スペクトルを有する光源装置Ｌの上に、入射側偏光板４Ｂ、ＶＡモードの液晶セル、及び出射側偏光板４Ａを、この順序で積層して、図１２に示す構成の液晶表示装置４を作製した。
なお、図１２の矢印は、偏光子については偏光吸収軸を、二軸性光学異方板については遅相軸を表す。
【０２２５】
出射側偏光板４Ａの二軸性光学異方板２ｂ１が液晶セルに向くように、且つ、入射側偏光板４Ｂの二軸性光学異方板２ｂ２が液晶セルに向くように、配置した。また、出射側偏光子４ａの偏光吸収軸と入射側偏光子４ｂの偏光吸収軸とが直角となるようにした。さらに、二軸性光学異方板２ｂ１の面内の遅相軸と出射側偏光子４ａの偏光吸収軸とが直角、且つ、該二軸性光学異方板２ｂ２の面内の遅相軸と入射側偏光子４ｂの偏光吸収軸とが直角となるようにした。
得られた液晶表示装置４の観察角度による色度変化を目視評価したところ、液晶表示装置４の表示画像は、表示画面の左右０〜８０度の範囲でほとんど色度変化が認められなかった。
【０２２６】
比較例２
光学フィルタＢに代えてトリアセチルセルロースフィルムＦを用いて入射側偏光板３Ｃを得、それを入射側偏光板３Ｂと取り替えた他は、実施例３と同様にして、図１３に示す構成の液晶表示装置Ｃを作製し、観察角度による色度変化を目視評価した。得られた液晶表示装置Ｃは、その表示画面の左右に６０度以上傾けた方向から観察すると、画像が全体に薄赤色を呈していた。
【０２２７】
この入射側偏光板３ＣのトリアセチルセルロースフィルムＦ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは３９％、波長４４０ｎｍの極角６０度方向の透過率の平均値ＴPB,60は２８％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３２％であった。選択反射は生じなかった。
【０２２８】
実施例５
（光学積層板５の作製）
等方性のフィルムＺ、ＩＰＳモードの液晶セル（厚さ２．７４μｍ、誘電異方性が正、波長５５０ｎｍでの屈折率差Δｎ＝０．０９８８４、プレチルト角０度）、二軸性光学異方板２Ｃ、及び等方性のフィルムＺを、この順に積層して、光学積層板５を作製した。
得られた光学積層板５の｜Ｒ40−Ｒ0｜は、９ｎｍであった。
【０２２９】
（出射側偏光板５Ａの作製）
偏光子（出射側偏光子５ａと称す）の両面に等方性のフィルムＺを貼り合わせて、出射側偏光板５Ａを作製した。
【０２３０】
（入射側偏光板５Ｂの作製）
偏光子（入射側偏光子５ｂと称す）の一方の面に等方性のフィルムＺを、もう一方の面に光学フィルタＢを貼り合わせ、さらに等方性のフィルムＺに二軸性光学異方板２Ｃを貼り合わせて、入射側偏光板５Ｂを作製した。
【０２３１】
この入射側偏光板５Ｂの光学フィルタＢ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは２６％、波長４４０ｎｍの極角６０度方向の透過率の平均値ＴPB,60は２７％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３１％であった。正面方向の選択反射帯域の中心波長は４３０ｎｍ、極角６０度方向の選択反射帯域の中心波長は３６０ｎｍであった。
【０２３２】
（液晶表示装置５の作製）
図２に示す発光スペクトルを有する光源装置Ｌの上に、入射側偏光板５Ｂ、ＩＰＳモードの液晶セル、及び出射側偏光板５Ａを、この順序で積層して、図１４に示す構成の液晶表示装置５を作製した。
なお、図中の矢印は、偏光子については偏光吸収軸を、二軸性光学異方板については遅相軸を、液晶セルについては電圧無印加時の遅相軸を表す。
【０２３３】
このとき、出射側偏光子５ａの偏光吸収軸と入射側偏光子５ｂの偏光吸収軸とが直角とるようにした。また、液晶セルの電圧無印加時の遅相軸と、入射側偏光子５ｂの偏光吸収軸とが直角となるようにした。二軸性光学異方板２Ｃの面内の遅相軸と入射側偏光子５ｂの偏光吸収軸とが直角になるようにした。
得られた液晶表示装置５の観察角度による色度変化を目視評価したところ、液晶表示装置５の表示画像は、表示画面の左右０〜８０度の範囲でほとんど色度変化が認められなかった。また、液晶表示装置５の表示画面を黒表示にし、その画面を斜め方向から観察したところ、光漏れも見られず、均質な黒表示であった。
【０２３４】
実施例６
（光学積層板６の作製）
二軸性光学異方板２Ｄ、ＩＰＳモードの液晶セル、二軸性光学異方板２Ｅを、この順に積層して、光学積層板６を作製した。
このとき、二軸性光学異方板２Ｄの遅相軸と、二軸性光学異方板２Ｅの遅相軸とが直角になるように配置した。
得られた光学積層板６の｜Ｒ40−Ｒ0｜は、１９ｎｍであった。
【０２３５】
（出射側偏光板６Ａの作製）
偏光子（出射側偏光子４ａと称す）の一方の面にトリアセチルセルロースフィルムＦを、もう一方の面に二軸性光学異方板２Ｄを、貼り合わせて、出射側偏光板６Ａを作製した。このとき、トリアセチルセルロースフィルムＦのケン化処理面が偏光子に向くようにし、且つ、二軸性光学異方板２Ｄのコロナ処理面が該偏光子に向くようにした。
【０２３６】
（入射側偏光板６Ｂの作製）
また、同様にして、偏光子（入射側偏光子６ｂと称す）の一方の面に光学フィルタＢを、もう一方の面に二軸性光学異方板２Ｅを、貼り合わせて、入射側偏光板６Ｂを作製した。
【０２３７】
この入射側偏光板６Ｂの光学フィルタＢ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは２６％、波長４４０ｎｍの極角６０度方向の透過率の平均値ＴPB,60は２７％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３１％であった。正面方向の選択反射帯域の中心波長は４３０ｎｍ、極角６０度方向の選択反射帯域の中心波長は３６０ｎｍであった。
【０２３８】
（液晶表示装置６の作製）
図２に示す発光スペクトルを有する光源装置Ｌの上に、入射側偏光板６Ｂ、ＩＰＳモードの液晶セル、及び出射側偏光板６Ａを、この順序で積層して、図１５に示す構成の液晶表示装置６を作製した。
このとき、出射側偏光板６Ａの二軸性光学異方板２Ｄが液晶セルに向くように、且つ、入射側偏光板６Ｂの二軸性光学異方板２Ｅが液晶セルに向くように配置した。また、出射側偏光子６ａの偏光吸収軸と入射側偏光子６ｂの偏光吸収軸とが直角となるようにした。また、液晶セルの電圧無印加時の遅相軸と、入射側偏光子６ｂの偏光吸収軸とが直角となるようにした。二軸性光学異方板２Ｄの面内の遅相軸と出射側偏光子６ａの偏光吸収軸とが平行に、二軸性光学異方板２Ｅの面内の遅相軸と入射側偏光子６ｂの偏光吸収軸とが平行になるようにした。
【０２３９】
得られた液晶表示装置６の観察角度による色度変化を目視評価したところ、液晶表示装置６の表示画像は、表示画面の左右０〜８０度の範囲でほとんど色度変化が認められなかった。また、液晶表示装置６の表示画面を黒表示にし、その画面を斜め方向から観察したところ、光漏れも見られず、均質な黒表示であった。
【０２４０】
比較例３
光学フィルタＢに代えて等方性のフィルムＺを用いて入射側偏光板５Ｃを得、それを入射側偏光板５Ｂと取り替えた他は、実施例５と同様にして、図１６に示す構成の液晶表示装置Ｆを作製した。
得られた液晶表示装置Ｆの観察角度による色度変化を目視評価したところ、液晶表示装置Ｆの表示画面の画像は、画面の左右に６０度以上傾けた方向から観察すると、画像が全体に薄赤色を呈していた。また、液晶表示装置Ｆの表示画面を黒表示にし、その画面を斜め方向から観察したところ、光漏れは見られなかった。
【０２４１】
この入射側偏光板５Ｃの等方性のフィルムＺ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは３９％、波長４４０ｎｍの極角６０度方向の透過率の平均値ＴPB,60は２８％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３２％であった。選択反射は生じなかった。
【０２４２】
実施例７
（光学積層板７）
等方性のフィルムＺ、ＩＰＳモードの液晶セル（厚さ２．７４μｍ、誘電異方性が正、波長５５０ｎｍでの屈折率差Δｎ＝０．０９８８４、プレチルト角０度）、一軸性光学異方板２Ｇ、及び二軸性光学異方板２Ｆを、この順序で積層して、光学積層板７を作製した。このとき、電圧無印加時の液晶セル、一軸性光学異方板２Ｇ、および二軸性光学異方板２Ｆの遅相軸がすべて平行になるように配置した。
得られた光学積層板７の｜Ｒ40−Ｒ0｜は、８ｎｍであった。
【０２４３】
（出射側偏光板７Ａの作製）
偏光子（出射側偏光子７ａと称す）の両面に等方性のフィルムＺを貼り合わせて、出射側偏光板７Ａを作製した。
【０２４４】
（入射側偏光板７Ｂの作製）
二軸性光学異方板２Ｆと一軸性光学異方板２Ｇとを遅相軸が平行になるように張り合わせて積層板を得る。偏光子（入射側偏光子７ｂと称す）の一方の面に光学フィルタＢを、もう一方の面に前記積層板を二軸性光学異方板２Ｆが偏光子側になるように貼り合わせて、入射側偏光板７Ｂを作製した。
【０２４５】
この入射側偏光板７Ｂの光学フィルタＢ側から、図１に示す発光スペクトルを持つ平行化された白色光を極角０度及び６０度で入射し、光線透過率を分光器（相馬光学社製、商品名「Ｓ−２６００」）で測定した。
波長４４０ｎｍの正面方向の透過率ＴPB,Nは２６％、波長４４０ｎｍの極角６０度方向の透過率の平均値ＴPB,60は２７％、波長５３０ｎｍの正面方向の透過率ＴPG,Nは４２％、波長５３０ｎｍの極角６０度方向の透過率の平均値ＴPG,60は３１％、波長６２０ｎｍの正面方向の透過率ＴPR,Nは４３％、及び波長６２０ｎｍの極角６０度方向の透過率の平均値ＴPR,60は３１％であった。正面方向の選択反射帯域の中心波長は４３０ｎｍ、極角６０度方向の選択反射帯域の中心波長は３６０ｎｍであった。
【０２４６】
（液晶表示装置７の作製）
図２に示す発光スペクトルを有する光源装置Ｌの上に、入射側偏光板７Ｂ、ＩＰＳモードの液晶セル（厚さ２．７４μｍ、誘電異方性が正、波長５５０ｎｍでの屈折率差Δｎ＝０．０９８８４、プレチルト角０度）、及び出射側偏光板７Ａを、この順序で積層して、図１７に示す構成の液晶表示装置７を作製した。
【０２４７】
このとき、出射側偏光子７ａの偏光吸収軸と入射側偏光子７ｂの偏光吸収軸とが直角となるようにした。また、液晶セルの電圧無印加時の遅相軸と、入射側偏光子７ｂの偏光吸収軸とが直角となるようにした。二軸性光学異方板２Ｆの面内の遅相軸と入射側偏光子７ｂの偏光吸収軸とを直角、且つ、一軸性光学異方板２Ｇの面内の遅相軸と入射側偏光子７ｂの偏光吸収軸とを直角にした。
得られた液晶表示装置７の観察角度による色度変化を目視評価したところ、液晶表示装置７の表示画像は、表示画面の左右０〜８０度の範囲でほとんど色度変化が認められなかった。また、液晶表示装置７の表示画面を黒表示にし、その画面を斜め方向から観察したところ、光漏れも見られず、均質な黒表示が得られた。
【図１】
2008134579.tif 000006
【図２】
2008134579.tif 000007
【図３】
2008134579.tif 000008
【図４】
2008134579.tif 000009
【図５】
2008134579.tif 000010
【図６】
2008134579.tif 000011
【図７】
2008134579.tif 000012
【図８】
2008134579.tif 000013
【図９】
2008134579.tif 000014
【図１０】
2008134579.tif 000015
【図１１】
2008134579.tif 000016
【図１２】
2008134579.tif 000017
【図１３】
2008134579.tif 000018
【図１４】
2008134579.tif 000019
【図１５】
2008134579.tif 000020
【図１６】
2008134579.tif 000021
【図１７】
2008134579.tif 000022